"A下記成分A-1及びA-2からそれぞれ選択される少なくとも二種の遷移金属化合物、及びBアルミニウムオキシ化合物B-1、上記遷移金属化合物Aと反応してカチオンに変換することが可能なイオン性化合物又はルイス酸B-2、固体酸微粒子B-3及びイオン交換性層状珪酸塩B-4からなる化合物群の中から選ばれる少なくとも一種を含むことを特徴とする、α-オレフィン重合触媒。A-1:一般式1で表される遷移金属化合物[一般式1中、M1はTi、Zr又はHfであり、Q1は、二つのシクロペンタジエニル環を連結する架橋基を示し、X1及びY1は、Bと反応してオレフィン重合能を発現させるσ共有結合性補助配位子である。R1、R2、R4及びR5は、互いに同じでも異なっていてもよく、水素、ハロゲン原子、炭素数1~6のアルキル基、炭素数1~6のアルコキシ基、炭素数6~12のフェノキシ基、炭素数2~8のアルケニル基、炭素数1~6のハロゲン含有アルキル基、炭素数6~18のアリール基、炭素数6~18のハロゲン含有アリール基、アルキル基が炭素数1~3のトリアルキルシリル基を有する炭素数1~3のアルキル基、炭素数1~6の炭化水素基を有するシリル基、又は酸素含有複素環基、硫黄含有複素環基である。R3及びR6は、それぞれ独立して、それが結合する五員環に対して縮合環を形成する炭素数4~5の飽和又は不飽和の2価の炭化水素基であり、R3又はR6由来の6~7員環から成る縮合環を形成する。R7及びR8は、水素、ハロゲン原子、炭素数1~6のアルキル基、炭素数1~6のアルコキシ基、炭素数2~8のアルケニル基、炭素数1~6のハロゲン含有アルキル基、アルキル基が炭素数1~3のトリアルキルシリル基を有する炭素数1~3のアルキル基、炭素数1~6の炭化水素基を有するシリル基、酸素含有複素環基、硫黄含有複素環基又は下記一般式1-aで示されるアリール基である。また、m又はnが2以上の場合、それぞれ、R7双方又はR8双方が連結して新たな環構造を形成していてもよく、不飽和結合を含んでいてもよい。][一般式1-a中、R11、R12、R13、R14及びR15は、互いに同じでも異なっていてもよく、水素、ハロゲン原子、炭素数1~6のアルキル基、炭素数1~6のアルコキシ基、炭素数6~12のフェノキシ基、炭素数2~8のアルケニル基、炭素数1~6のハロゲン含有アルキル基、炭素数6~18のアリール基、炭素数6~18のハロゲン含有アリール基、アルキル基が炭素数1~3のトリアルキルシリル基を有する炭素数1~3のアルキル基、又は炭素数1~6の炭化水素基を有するシリル基であり、また、隣接するR双方で6~7員環を構成してもよく、6~7員環が不飽和結合を含んでいてもよい。]A-2:一般式2で表される遷移金属化合物[一般式2中、M2は、Ti、Zr又はHfであり、Q2は、二つのシクロペンタジエニル環を連結する架橋基を示し、X2及びY2は、Bと反応してオレフィン重合能を発現させるσ共有結合性補助配位子であり、Zは酸素又は硫黄である。R21、R22、R23及びR24は、水素、ハロゲン原子、炭素数1~6のアルキル基、炭素数1~6のアルコキシ基、炭素数2~8のアルケニル基、炭素数1~6のハロゲン含有アルキル基、アルキル基が炭素数1~3のトリアルキルシリル基を有する炭素数1~3のアルキル基、炭素数1~6の炭化水素基を有するシリル基又は一般式1-aで示されるアリール基である。R25は、水素又は炭素数1~6のアルキル基である。R26及びR27は、互いに同じでも異なっていてもよく、水素、ハロゲン原子、炭素数1~6のアルキル基、炭素数1~6のアルコキシ基、炭素数2~8のアルケニル基、炭素数1~6のハロゲン含有アルキル基、炭素数6~18のアリール基、炭素数6~18のハロゲン含有アリール基、アルキル基が炭素数1~3のトリアルキルシリル基を有する炭素数1~3のアルキル基、又は炭素数1~6の炭化水素基を有するシリル基であり、また、R26及びR27双方で6~7員環を構成してもよく、6~7員環が不飽和結合を含んでいてもよい。R31、R32、R33及びR34は、互いに同じでも異なっていてもよく、水素、ハロゲン原子、炭素数1~6のアルキル基、炭素数1~6のアルコキシ基、炭素数2~8のアルケニル基、炭素数1~6のハロゲン含有アルキル基、炭素数6~18のアリール基、炭素数6~18のハロゲン含有アリール基、アルキル基が炭素数1~3のトリアルキルシリル基を有する炭素数1~3のアルキル基、又は炭素数1~6の炭化水素基を有するシリル基である。]更に、C有機アルミニウム化合物を含むことを特徴とする、請求項1に記載のα-オレフィン重合触媒。成分A-1の遷移金属化合物が一般式3で表されることを特徴とする、請求項1又は2に記載のα-オレフィン重合触媒。[一般式3中、M3はTi、Zr又はHfであり、Q3は、二つのシクロペンタジエニル環を連結する架橋基を示し、X3及びY3は、Bと反応してオレフィン重合能を発現させるσ共有結合性補助配位子である。R41、R42、R51及びR52は、水素、ハロゲン原子、炭素数1~6のアルキル基、炭素数1~6のアルコキシ基、炭素数6~12のフェノキシ基、炭素数2~8のアルケニル基、炭素数1~6のハロゲン含有アルキル基、炭素数6~18のアリール基、炭素数6~18のハロゲン含有アリール基、アルキル基が炭素数1~3のトリアルキルシリル基を有する炭素数1~3のアルキル基、炭素数1~6の炭化水素基を有するシリル基、又は酸素含有複素環基、硫黄含有複素環基である。R43及びR53は、それぞれ独立して、水素、ハロゲン原子、炭素数1~6のアルキル基、炭素数1~6のアルコキシ基、炭素数2~8のアルケニル基、炭素数1~6のハロゲン含有アルキル基、アルキル基が炭素数1~3のトリアルキルシリル基を有する炭素数1~3のアルキル基、炭素数1~6の炭化水素基を有するシリル基、酸素含有複素環基、硫黄含有複素環基又は一般式1-aで示されるアリール基である。R44、R45、R46、R47、R54、R55、R56及びR57は、水素、ハロゲン原子、炭素数1~6のアルキル基、炭素数1~6のアルコキシ基、炭素数2~8のアルケニル基、炭素数1~6のハロゲン含有アルキル基、アルキル基が炭素数1~3のトリアルキルシリル基を有する炭素数1~3のアルキル基、炭素数1~6の炭化水素基を有するシリル基である。]一般式2のR24が酸素含有複素環基、硫黄含有複素環基又は一般式1-aで示されるアリール基であることを特徴とする、請求項1~3のいずれかに記載のα-オレフィン重合触媒。一般式2のR32又はR33のどちらか一方が炭素数3~6のアルキル基であり、他方が水素であることを特徴とする、請求項1~4のいずれかに記載のα-オレフィン重合触媒。成分Bは、イオン交換性層状珪酸塩B-4であることを特徴とする、請求項1~5のいずれか1項に記載のα-オレフィン重合触媒。請求項1~6のいずれか1項に記載のα-オレフィン重合触媒を用いて、結晶性プロピレン重合体成分を製造する前段工程、及びエチレンと、炭素数3~20のα-オレフィンから選ばれる少なくとも一種のコモノマーとの共重合体成分を製造する後段工程からなることを特徴とする、プロピレン/エチレン-α-オレフィン系重合体の製造方法。前段工程としてi全モノマー成分に対して、プロピレンを100~90重量、エチレン又はα-オレフィンを0~10重量で重合させる工程、及び後段工程としてii全モノマー成分に対して、プロピレンを10~90重量、エチレン及び/又は炭素数4以上のα-オレフィンを10~90重量で重合させる工程、を含むことを特徴とする、請求項7に記載のプロピレン/エチレン-α-オレフィン系重合体の製造方法。前段工程がプロピレンを溶媒として用いるバルク重合又はモノマーをガス状に保つ気相重合であり、後段工程が気相で重合させることを特徴とする、請求項7又は8のいずれかに記載のプロピレン/エチレン-α-オレフィン系重合体の製造方法。本発明の課題は、前記した背景技術の問題点に鑑み、より高い融点を有する結晶性プロピレン成分と共に、より高いエチレン含量のエチレン-α-オレフィン共重合体成分を安定的に効率よく製造する重合触媒、及びそれを用いるプロピレン/エチレン-α-オレフィン系インパクトコポリマーの製造方法を提供することにある。本発明者は、上記の課題を解決するために、触媒成分として用いる遷移金属化合物の構造やそれらを活性化する助触媒機能を有する化合物について、その基本骨格に起因する遷移金属化合物の有する対称性、触媒活性点でのポリマー形成のメカニズム、及び遷移金属化合物の置換基の立体効果やそれによる生成ポリマーの配位モノマーへの影響などの観点からの経験則を考慮しながら、プロピレン系の重合においては、高い立体規則性重合を行い、かつ、より高いエチレン含量のエチレン-α-オレフィン共重合体を安定的に効率よく製造する重合触媒を求めて、多面的に考察し実験的な探索を行った。その過程において、ある特定の立体的な構造を有する2種の遷移金属化合物を触媒成分として組み合わせて用い、かつ適切な助触媒成分とからなる触媒を形成した場合に、プロピレンの重合においては、高い立体規則性を保ちつつ、エチレンと炭素数3~20のα-オレフィンの共重合においては、同一ガス組成の反応ガス中で、より高いエチレン含量のエチレン-α-オレフィン共重合体を付与して製造できる事実を認識することができた。つまり、特有の重合触媒により、高い融点を有する結晶性プロピレン成分と共に、より高いエチレン含量のエチレン-α-オレフィン共重合体成分を安定的に効率よく付与して製造できることを見い出し、本発明を完成するに至った。すなわち、本発明の第1の発明においては、上記の特有の重合触媒として、A下記成分A-1及びA-2からそれぞれ選択される少なくとも二種の遷移金属化合物、及びBアルミニウムオキシ化合物B-1、上記遷移金属化合物Aと反応してカチオンに変換することが可能なイオン性化合物又はルイス酸B-2、固体酸微粒子B-3及びイオン交換性層状珪酸塩B-4からなる化合物群の中から選ばれる少なくとも一種を含むことを特徴とする、α-オレフィン重合触媒が提供される。A-1:一般式1で表される遷移金属化合物[一般式1中、M1はTi、Zr又はHfであり、Q1は、二つのシクロペンタジエニル環を連結する架橋基を示し、X1及びY1は、Bと反応してオレフィン重合能を発現させるσ共有結合性補助配位子である。R1、R2、R4及びR5は、互いに同じでも異なっていてもよく、水素、ハロゲン原子、炭素数1~6のアルキル基、炭素数1~6のアルコキシ基、炭素数6~12のフェノキシ基、炭素数2~8のアルケニル基、炭素数1~6のハロゲン含有アルキル基、炭素数6~18のアリール基、炭素数6~18のハロゲン含有アリール基、アルキル基が炭素数1~3のトリアルキルシリル基を有する炭素数1~3のアルキル基、炭素数1~6の炭化水素基を有するシリル基、又は酸素含有複素環基、硫黄含有複素環基である。R3及びR6は、それぞれ独立して、それが結合する五員環に対して縮合環形成する炭素数4~5の飽和又は不飽和の2価の炭化水素基であり、R3又はR6由来の6~7員環から成る縮合環を形成する。R7及びR8は、水素、ハロゲン原子、炭素数1~6のアルキル基、炭素数1~6のアルコキシ基、炭素数2~8のアルケニル基、炭素数1~6のハロゲン含有アルキル基、アルキル基が炭素数1~3のトリアルキルシリル基を有する炭素数1~3のアルキル基、炭素数1~6の炭化水素基を有するシリル基、酸素含有複素環基、硫黄含有複素環基又は下記一般式1-aで示されるアリール基である。また、m又はnが2以上の場合、それぞれ、R7双方又はR8双方が連結して新たな環構造を形成していてもよく、不飽和結合を含んでいてもよい。][一般式1-a中、R11、R12、R13、R14及びR15は、互いに同じでも異なっていてもよく、水素、ハロゲン原子、炭素数1~6のアルキル基、炭素数1~6のアルコキシ基、炭素数6~12のフェノキシ基、炭素数2~8のアルケニル基、炭素数1~6のハロゲン含有アルキル基、炭素数6~18のアリール基、炭素数6~18のハロゲン含有アリール基、アルキル基が炭素数1~3のトリアルキルシリル基を有する炭素数1~3のアルキル基、又は炭素数1~6の炭化水素基を有するシリル基であり、また、隣接するR双方で6~7員環を構成してもよく、6~7員環が不飽和結合を含んでいてもよい。]A-2:一般式2で表される遷移金属化合物。[一般式2中、M2は、Ti、Zr又はHfであり、Q2は、二つのシクロペンタジエニル環を連結する架橋基を示し、X2及びY2は、Bと反応してオレフィン重合能を発現させるσ共有結合性補助配位子であり、Zは酸素又は硫黄である。R21、R22、R23及びR24は、水素、ハロゲン原子、炭素数1~6のアルキル基、炭素数1~6のアルコキシ基、炭素数2~8のアルケニル基、炭素数1~6のハロゲン含有アルキル基、アルキル基が炭素数1~3のトリアルキルシリル基を有する炭素数1~3のアルキル基、炭素数1~6の炭化水素基を有するシリル基又は一般式1-aで示されるアリール基である。R25は、水素又は炭素数1~6のアルキル基である。R26及びR27は、互いに同じでも異なっていてもよく、水素、ハロゲン原子、炭素数1~6のアルキル基、炭素数1~6のアルコキシ基、炭素数2~8のアルケニル基、炭素数1~6のハロゲン含有アルキル基、炭素数6~18のアリール基、炭素数6~18のハロゲン含有アリール基、アルキル基が炭素数1~3のトリアルキルシリル基を有する炭素数1~3のアルキル基、又は炭素数1~6の炭化水素基を有するシリル基であり、また、R26及びR27双方で6~7員環を構成してもよく、6~7員環が不飽和結合を含んでいてもよい。R31、R32、R33及びR34は、互いに同じでも異なっていてもよく、水素、ハロゲン原子、炭素数1~6のアルキル基、炭素数1~6のアルコキシ基、炭素数2~8のアルケニル基、炭素数1~6のハロゲン含有アルキル基、炭素数6~18のアリール基、炭素数6~18のハロゲン含有アリール基、アルキル基が炭素数1~3のトリアルキルシリル基を有する炭素数1~3のアルキル基、又は炭素数1~6の炭化水素基を有するシリル基である。]また、本発明の第2の発明によれば、第1の発明において、更に、C有機アルミニウム化合物を含むことを特徴とする、α-オレフィン重合触媒が提供される。本発明の第3の発明によれば、第1又は2の発明において、成分A-1の遷移金属化合物が一般式3で表されることを特徴とする、α-オレフィン重合触媒が提供される。[一般式3中、M3はTi、Zr又はHfであり、Q3は、二つのシクロペンタジエニル環を連結する架橋基を示し、X3及びY3は、Bと反応してオレフィン重合能を発現させるσ共有結合性補助配位子である。R41、R42、R51及びR52は、水素、ハロゲン原子、炭素数1~6のアルキル基、炭素数1~6のアルコキシ基、炭素数6~12のフェノキシ基、炭素数2~8のアルケニル基、炭素数1~6のハロゲン含有アルキル基、炭素数6~18のアリール基、炭素数6~18のハロゲン含有アリール基、アルキル基が炭素数1~3のトリアルキルシリル基を有する炭素数1~3のアルキル基、炭素数1~6の炭化水素基を有するシリル基、又は酸素含有複素環基、硫黄含有複素環基である。R43及びR53は、それぞれ独立して、水素、ハロゲン原子、炭素数1~6のアルキル基、炭素数1~6のアルコキシ基、炭素数2~8のアルケニル基、炭素数1~6のハロゲン含有アルキル基、アルキル基が炭素数1~3のトリアルキルシリル基を有する炭素数1~3のアルキル基、炭素数1~6の炭化水素基を有するシリル基、酸素含有複素環基、硫黄含有複素環基又は一般式1-aで示されるアリール基である。R44、R45、R46、R47、R54、R55、R56及びR57は、水素、ハロゲン原子、炭素数1~6のアルキル基、炭素数1~6のアルコキシ基、炭素数2~8のアルケニル基、炭素数1~6のハロゲン含有アルキル基、アルキル基が炭素数1~3のトリアルキルシリル基を有する炭素数1~3のアルキル基、炭素数1~6の炭化水素基を有するシリル基である。]本発明の第4の発明によれば、第1~3の発明において、一般式2のR24が酸素含有複素環基、硫黄含有複素環基又は一般式1-aで示されるアリール基であることを特徴とする、α-オレフィン重合触媒が提供される。本発明の第5の発明によれば、第1~4の発明において、一般式2のR32又はR33のどちらか一方が炭素数3~6のアルキル基であり、他方が水素であることを特徴とする、α-オレフィン重合触媒が提供される。本発明の第6の発明によれば、第1~5の発明において、成分Bは、イオン交換性層状珪酸塩B-4であることを特徴とする、α-オレフィン重合触媒が提供される。本発明の第7の発明によれば、第1~6の発明における、α-オレフィン重合触媒を用いて、結晶性プロピレン重合体成分を製造する前段工程、及びエチレンと、炭素数3~20のα-オレフィンから選ばれる少なくとも一種のコモノマーとの共重合体成分を製造する後段工程からなることを特徴とする、プロピレン/エチレン-α-オレフィン系重合体の製造方法が提供される。本発明の第8の発明によれば、第7の発明において、前段工程として、i全モノマー成分に対して、プロピレンを100~90重量、エチレン又はα-オレフィンを0~10重量で重合させる工程、及び後段工程として、ii全モノマー成分に対して、プロピレンを10~90重量、エチレン及び/又は炭素数4以上のα-オレフィンを10~90重量で重合させる工程、を含むことを特徴とするプロピレン/エチレン-α-オレフィン系重合体の製造方法が提供される。本発明の第9の発明によれば、第7又は8の発明において、前段工程がプロピレンを溶媒として用いるバルク重合又はモノマーをガス状に保つ気相重合であり、後段工程が気相で重合させることを特徴とする、プロピレン/エチレン-α-オレフィン系重合体の製造方法が提供される。本発明のα-オレフィン重合触媒成分及びそれを用いたプロピレン/エチレン-α-オレフィン系インパクトコポリマーの製造方法によれば、高い融点を有する結晶性プロピレン成分と共に、より高いエチレン含量のエチレン-α-オレフィン共重合体成分を有するプロピレン/エチレン-α-オレフィン系インパクトコポリマーを、安定的に効率よく製造することができる。I本発明の基本的な要旨と特徴本発明のα-オレフィン重合触媒成分を用いたプロピレン系インパクトコポリマーの製造方法は、特定の構造を有するメタロセン触媒を、2種以上組み合わせて用いた重合反応において、前段工程で結晶性プロピレン成分PPを製造し、後段工程でエチレンと炭素数3~20のα-オレフィンから選ばれる少なくとも一種のコモノマーとの共重合体成分CPを、気相重合により製造する方法である。本発明は、段落0025に前記した発明の効果を奏するものであるところ、その理由は、必ずしも明らかではないが、本発明者らは、次の事項やメカニズムを考察している。すなわち、本発明における一般式1で示される遷移金属化合物は、6員環又は7員環の縮環を有するシクロペンタジエニル骨格を基本骨格とするものからなり、それらが架橋されたC2対称構造或いは擬C2対称構造を有し、化学的かつ立体的及び電子環境的に特異な構造を有することを基本的な特徴としており、このことから、プロピレン重合を行う際には、配位するプロピレンの配位方向を制御でき、その結果、生成する結晶性プロピレン成分における立体規則性及び位置規則性を高めることができる。一方、本発明における一般式2で示される遷移金属化合物は、シクロペンタジエニル骨格と、2位にフリル基又はチエニル基を有するインデニル骨格とするものからなり、それらが架橋されたC1対称性を有する構造を有し、化学的かつ立体的及び電子環境的に特異な構造を有することを基本的な特徴としている。このような非対称な構造では、2つある配位場の立体的かつ電子的環境は同一でない。この場合、プロピレンと共重合させるモノマーの反応性比はそれぞれの配位場で異なることとなる。このような配位場の環境では、例えば、一方の配位場ではエチレンの反応が相対的に大きくなり極端にはエチレンのみが選択的に反応でき、もう一方の配位場では、共重合させるモノマーの反応性が相対的に大きくなる極端には共重合モノマーのみが選択的に反応できると推定される。このことから、一般式1で示される遷移金属化合物と比較して、一般式2で示される遷移金属化合物では、α-オレフィンの反応性に比較してエチレンの反応性が高くなっており、その結果として、同一ガス組成の反応ガス中で、より高いエチレン含量のエチレン-α-オレフィン共重合体を製造できる。以下、使用する遷移金属化合物、触媒、重合工程、得られるプロピレン/エチレン-α-オレフィン系インパクトコポリマーなどの特徴について、詳細に説明する。II重合触媒の成分について1.成分A本発明において、成分Aは、下記成分A-1及びA-2からそれぞれ選択される少なくとも二種の周期律表4族の遷移金属化合物である。1-1.成分A-1この成分は、一般式1で表される構造を特徴とする、遷移金属化合物である。[一般式1中、M1はTi、Zr又はHfであり、Q1は、二つのシクロペンタジエニル環を連結する架橋基を示し、X1及びY1は、Bと反応してオレフィン重合能を発現させるσ共有結合性補助配位子である。R1、R2、R4及びR5は、互いに同じでも異なっていてもよく、水素、ハロゲン原子、炭素数1~6のアルキル基、炭素数1~6のアルコキシ基、炭素数6~12のフェノキシ基、炭素数2~8のアルケニル基、炭素数1~6のハロゲン含有アルキル基、炭素数6~18のアリール基、炭素数6~18のハロゲン含有アリール基、アルキル基が炭素数1~3のトリアルキルシリル基を有する炭素数1~3のアルキル基、炭素数1~6の炭化水素基を有するシリル基、又は酸素含有複素環基、硫黄含有複素環基である。R3及びR6は、それぞれ独立して、それが結合する五員環に対して縮合環を形成する炭素数4~5の飽和又は不飽和の2価の炭化水素基であり、R3又はR6由来の6~7員環から成る縮合環を形成する。R7及びR8は、水素、ハロゲン原子、炭素数1~6のアルキル基、炭素数1~6のアルコキシ基、炭素数2~8のアルケニル基、炭素数1~6のハロゲン含有アルキル基、アルキル基が炭素数1~3のトリアルキルシリル基を有する炭素数1~3のアルキル基、炭素数1~6の炭化水素基を有するシリル基、酸素含有複素環基、硫黄含有複素環基又は下記一般式1-aで示されるアリール基である。また、m又はnが2以上の場合、それぞれ、R7双方又はR8双方が連結して新たな環構造を形成していてもよく、不飽和結合を含んでいてもよい。][一般式1-a中、R11、R12、R13、R14及びR15は、互いに同じでも異なっていてもよく、水素、ハロゲン原子、炭素数1~6のアルキル基、炭素数1~6のアルコキシ基、炭素数6~12のフェノキシ基、炭素数2~8のアルケニル基、炭素数1~6のハロゲン含有アルキル基、炭素数6~18のアリール基、炭素数6~18のハロゲン含有アリール基、アルキル基が炭素数1~3のトリアルキルシリル基を有する炭素数1~3のアルキル基、又は炭素数1~6の炭化水素基を有するシリル基であり、また、隣接するR双方で6~7員環を構成してもよく、6~7員環が不飽和結合を含んでいてもよい。]本発明に係る上記遷移金属化合物は、当然のことながら、シクロペンタジエニル骨格双方が、結合基Qを介して相対位置の観点において、M、X及びYを含む平面に関して対称性の異なる化合物立体異性体、すなわち異性体a;通常、ラセミ異性体或いは擬ラセミ異性体と呼ばれる及び他の異性体b;通常、メソ異性体或いは擬メソ異性体と呼ばれるを含むものである。但し、高分子量のα-オレフィン重合体の製造を行うためには、ポリマー鎖の成長方向及びモノマーの配位方向を規制する作用の観点からして、上記の化合物a、つまり、M、X及びYを含む平面を挟んで対向する二個の配位子が当該平面に関して実体と鏡像の関係にない化合物を使用するのが好ましい。一般式1で表される成分A-1である遷移金属化合物は、一般式2で示される錯体と比較し、前段の重合で非常に高活性であり、本発明のα-オレフィン重合触媒成分は、高い立体規則性のポリプロピレンを前段で重合することができる。一般式1中において、M1は、チタン、ジルコニウム又はハフニウムであり、好ましくはジルコニウム又はハフニウムである。また、一般式1中において、X1及びY1は、Bと反応してオレフィン重合能を発現させるσ共有結合性補助配位子であり、具体的には、それぞれ独立して、水素原子、ハロゲン原子、炭素数1~20の炭化水素基、炭素数1~20のハロゲン化炭化水素基、置換シリル基を有する炭素数1~20の炭化水素基、炭素数1~20のアルキルアミノ基、アルキルアリールアミノ基或いは窒素含有複素環基を示す。ハロゲン原子としては、フッ素原子、塩素原子、臭素原子、ヨウ素原子が挙げられる。これらX1及びY1としては、水素原子、ハロゲン原子、炭素数1~20の炭化水素基、炭素数1~20のアルキルアミノ基が好ましく、ハロゲン原子、炭素数1~20の炭化水素基又は炭素数1~20のアルキルアミノ基が更に好ましく、塩素原子、メチル基、i-ブチル基、フェニル基、ベンジル基、ジメチルアミノ基又はジエチルアミノ基が特に好ましい。一般式1中において、R1、R2、R4及びR5は、互いに同じでも異なっていてもよく、水素、ハロゲン原子、炭素数1~6のアルキル基、炭素数1~6のアルコキシ基、炭素数6~12のフェノキシ基、炭素数2~8のアルケニル基、炭素数1~6のハロゲン含有アルキル基、炭素数6~18のアリール基、炭素数6~18のハロゲン含有アリール基、アルキル基が炭素数1~3のトリアルキルシリル基を有する炭素数1~3のアルキル基、炭素数1~6の炭化水素基を有するシリル基、又は酸素含有複素環基、硫黄含有複素環基である。上記のハロゲン原子の具体例としては、フッ素、塩素、臭素、ヨウ素を挙げることができ、反応性により、錯体合成のし易さから、好ましくは、フッ素、塩素である。炭素数1~6のアルキル基の具体例としては、メチル、エチル、n-プロピル、i-プロピル、n-ブチル、i-ブチル、s-ブチル、t-ブチル、n-ペンチル、n-ヘキシル、シクロプロピル、シクロペンチル、シクロヘキシルなどを挙げることができる。また、炭素数1~6のアルコキシ基の具体例としては、メトキシ、エトキシ、n-プロポキシ、i-プロポキシ、n-ブトキシ、i-ブトキシ、t-ブトキシ基などを挙げることができる。炭素数6~12のフェノキシ基の具体例としては、フェノキシ基、クロロフェノキシ基、フルオロフェノキシ基、メチルフェノキシ基、tブチルフェノキシ基、フェニルフェノキシ基、ナフトキシ基などを挙げることができる。炭素数2~8のアルケニル基の具体例としては、ビニル、プロペニル、アリル、ブテニル、シクロヘキセニルなどを挙げることができる。炭素数1~6のハロゲン含有アルキル基のハロゲン原子としては、フッ素原子、塩素原子、臭素原子、ヨウ素原子が挙げられ、炭素数1~6のハロゲン含有アルキル基は、炭素数1~6のアルキル基の骨格上の水素にハロゲンが置換されたものである。具体例としては、フルオロメチル、ジフルオロメチル、トリフルオロメチル、クロロメチル、ジクロロメチル、トリクロロメチル、ブロモメチル、ジブロモメチル、トリブロモメチル、ヨードメチル、2,2,2-トリフルオロエチル、2,2,1,1-テトラフルオロエチル、ペンタフルオロエチル、ペンタクロロエチル、ペンタフルオロプロピル、ノナフルオロブチル、5-クロロペンチル、5,5,5-トリクロロペンチル、5-フルオロペンチル、5,5,5-トリフルオロペンチル、6-クロロヘキシル、6,6,6-トリクロロヘキシル、6-フルオロヘキシル、6,6,6-トリフルオロヘキシルを挙げることができる。炭素数6~18のアリール基は、炭素数1~6の炭化水素基が置換されていてもよく、具体例としては、フェニル、トリル、ジメチルフェニル、エチルフェニル、トリメチルフェニル、t-ブチルフェニル、ビフェニル、1-ナフチル、2-ナフチル、アセナフチル、フェナントリル、アントリルなどを挙げることができる。炭素数6~18のハロゲン含有アリール基の具体例とは、前記炭素数6~18のアリール基の水素原子をハロゲンに置換させたものであり、具体的には、2-,3-,4-置換の各フルオロフェニル、2-,3-,4-置換の各クロロフェニル、2-,3-,4-置換の各ブロモフェニル、2,4-、2,5-、2,6-、3,5-置換の各ジフルオロフェニル、2,4-、2,5-、2,6-、3,5-置換の各ジクロロフェニル、2,4,6-、2,3,4-、2,4,5-、3,4,5-置換の各トリフルオロフェニル、2,4,6-、2,3,4-、2,4,5-、3,4,5-置換の各トリクロロフェニル、ペンタフルオロフェニル、ペンタクロロフェニル、3,5-ジメチル-4-クロロフェニル、3,5-ジクロロ-4-ビフェニルなどが挙げられる。アルキル基が炭素数1~3のトリアルキルシリル基を有する炭素数1~3のアルキル基とは、異なっていてもよい炭素数1~3のアルキル基を有するトリアルキルシリル基が炭素数1~3のアルキル基上の水素に置換されているものであり、具体例としては、トリメチルシリルメチル、トリメチルシリルエチルを挙げることができる。炭素数1~6の炭化水素基を有するシリル基とは、異なっていてもよい炭素数1~6の炭化水素基3個が珪素上に置換されている置換基であり、炭素数1~6の炭化水素とは、上述した炭素数1~6のアルキル基、炭素数1~6のアルコキシ基、炭素数2~6のアルケニル基、炭素数1~6のハロゲン含有アルキル基及びフェニル基を含み、フェニル基上に置換基を有していてもよい。具体的には、トリメチルシリル、トリエチルシリル、トリ-n-ブチルシリル、t-ブチルジメチルシリル、トリビニルシリル、トリアリルシリル、トリフェニルシリルを挙げることができる。酸素含有複素環基としてはフリル基、硫黄含有複素環基としてはチエニル基が好ましく、置換基を有していてもよい。特に好ましいものは下記一般式4で表すことができる。[一般式4中、Zは酸素原子又は硫黄原子であり、R61R62は、互いに同じでも異なっていてもよく、水素、ハロゲン原子、炭素数1~6のアルキル基、炭素数1~6のアルコキシ基、炭素数6~12のフェノキシ基、炭素数2~8のアルケニル基、炭素数1~6のハロゲン含有アルキル基、炭素数1~6の炭化水素基を有するシリル基、炭素数6~18のアリール基、炭素数6~18のハロゲン含有アリール基である。また、隣接するR双方で6員環を構成してもよく、6員環が不飽和結合を含んでいてもよい。R61R62の置換基として好ましくは、ハロゲン原子、炭素数1~6のアルキル基、炭素数6~18のアリール基、環状のベンゾ基であり、より好ましくは炭素数1~6のアルキル基、炭素数6~18のアリール基である。R1及びR4の好ましい置換基としては、炭素数1~6のアルキル基、酸素含有複素環基、硫黄含有複素環基であり、具体例としては、メチル基、エチル基、n-プロピル基、i-プロピル基などのアルキル基、2-フリル基、5-メチル-2-フリル基、5-エチル-2-フリル基、5-n-プロピル-2-フリル基、5-n-ブチル-2-フリル基、5-i-プロピル-2-フリル基、5-i-ブチル-2-フリル基、5-t-ブチル-2-フリル基、5-シクロペンチル-2-フリル基、5-シクロヘキシル-2-フリル基、5-トリメチルシリル-2-フリル基、5-フェニル-2-フリル基、4,5-ジメチル-2-フリル基、2-ベンゾフリル基などの酸素含有複素環基、2-チエニル基、5-メチル-2-チエニル基、5-エチル-2-チエニル基、5-n-プロピル-2-チエニル基、5-n-ブチル-2-チエニル基、5-i-プロピル-2-チエニル基、5-i-ブチル-2-チエニル基、5-t-ブチル-2-チエニル基、5-シクロペンチル-2-チエニル基、5-シクロヘキシル-2-チエニル基、5-トリメチルシリル-2-チエニル基、5-フェニル-2-チエニル基、4,5-ジメチル-2-チエニル基、2-ベンゾチエニル基などの硫黄含有複素環基である。R2及びR5の好ましい置換基としては、高い規則性を持たせるために、水素である。R3及びR6は、それぞれ独立して、それが結合する五員環に対して縮合環を形成する炭素数4~5の飽和又は不飽和の2価の炭化水素基であり、R3又はR6由来の6~7員環から成る縮合環であり、具体的には、炭素数4の場合は、5員環配位子を含め、インデニル基、テトラヒドロインデニル基であり、炭素数5の場合は4H-アズレニル基、ペンタヒドロアズレニル基である。R7及びR8は、水素、ハロゲン原子、炭素数1~6のアルキル基、炭素数1~6のアルコキシ基、炭素数2~8のアルケニル基、炭素数1~6のハロゲン含有アルキル基、アルキル基が炭素数1~3のトリアルキルシリル基を有する炭素数1~3のアルキル基、炭素数1~6の炭化水素基を有するシリル基、酸素含有複素環基、硫黄含有複素環基又は一般式1-aで示されるアリール基である。一般式1-a中のR11、R12、R13、R14及びR15は、互いに同じでも異なっていてもよく、水素、ハロゲン原子、炭素数1~6のアルキル基、炭素数1~6のアルコキシ基、炭素数6~12のフェノキシ基、炭素数2~8のアルケニル基、炭素数1~6のハロゲン含有アルキル基、炭素数6~18のアリール基、炭素数6~18のハロゲン含有アリール基、アルキル基が炭素数1~3のトリアルキルシリル基を有する炭素数1~3のアルキル基、又は炭素数1~6の炭化水素基を有するシリル基であり、また、隣接するR双方で6~7員環を構成してもよく、6~7員環が不飽和結合を含んでいてもよい。6~7員環を構成した場合の具体例としては、R7及びR8の置換基として、1-ナフチル、2-ナフチル、5,6,7,8-テトラヒドロ-1-ナフチル、5,6,7,8-テトラヒドロ-2-ナフチル、フェナントリル、アントリルなどを挙げることをできる。R7及びR8の置換基として、好ましくは、水素、炭素数1~6のアルキル基、炭素数1~6の炭化水素基を有するシリル基、酸素含有複素環基、硫黄含有複素環基又は一般式1-aで示されるアリール基であり、特に好ましくは、炭素数1~6のアルキル基又は一般式1-aで示されるアリール基である。好ましい置換基の例としては、メチル基、エチル基、i-プロピル基、n-ブチル基、t-ブチル基などのアルキル基、フェニル基、トリル基、t-ブチルフェニル基、ジ-t-ブチルフェニル基、トリメチルフェニル基、クロロフェニル基、フルオロフェニル基、ビフェニル基、ナフチル基などのアリール基を挙げることができる。一般式1中において、m及びnは、それぞれ独立して0~10の整数を示す。m又はnが2以上の場合、それぞれ、R7双方又はR8双方が連結して新たな環構造を形成していてもよく、不飽和結合を含んでいてもよい。好ましくは、m=n=1である。また、置換位置としては、6員環7員環共に4位に置換基が存在するのが好ましい。Q1は、二つのシクロペンタジエニル環を連結する架橋基であり、具体的には炭素数1又は2の炭素を介して二つの共役五員環配位子を架橋する炭素数1~20の2価の炭化水素基、炭素数1~20の炭化水素基を有していてもよいシリレン基又はゲルミレン基を挙げることができる。上述のシリレン基又はゲルミレン基上に2個の炭化水素基が存在する場合は、それらが互いに結合して環構造を形成していてもよい。上記のQ1の具体例としては、メチレン、メチルメチレン、ジメチルメチレン、1,2-エチレンなどのアルキレン基、ジフェニルメチレンなどのアリールアルキレン基、メチルシリレン、ジメチルシリレン、ジエチルシリレン、ジn-プロピルシリレン、ジi-プロピルシリレン、ジシクロヘキシルシリレンなどのアルキルシリレン基、メチルフェニルシリレンなどのアルキルアリールシリレン基、ジフェニルシリレンなどのアリールシリレン基、シラシクロブチル、シラシクロペンチル、シラシクロヘキシル、シラフルオレニル基などの環状構造をもつシリレン基、上記の2価の炭素数1~20の炭化水素基を有するシリレン基のケイ素をゲルマニウムに置換したアルキルゲルミレン基、アルキルアリールゲルミレン基、アリールゲルミレン基などを挙げることができる。これらの中では、炭素数1~20の炭化水素基を有するシリレン基、又は、炭素数1~20の炭化水素基を有するゲルミレン基が好ましく、ジアルキルシリレン基、ジアルキルゲルミレン基が特に好ましい。成分A-1のひとつの好ましい態様としては、R3、R6がそれぞれ炭素数5で不飽和結合を有する7員環を形成する一般式3で示されるメタロセン錯体である。[一般式3中、M3はTi、Zr又はHfであり、Q3は、二つのシクロペンタジエニル環を連結する架橋基を示し、X3及びY3は、Bと反応してオレフィン重合能を発現させるσ共有結合性補助配位子である。R41、R42、R51及びR52は、水素、ハロゲン原子、炭素数1~6のアルキル基、炭素数1~6のアルコキシ基、炭素数6~12のフェノキシ基、炭素数2~8のアルケニル基、炭素数1~6のハロゲン含有アルキル基、炭素数6~18のアリール基、炭素数6~18のハロゲン含有アリール基、アルキル基が炭素数1~3のトリアルキルシリル基を有する炭素数1~3のアルキル基、炭素数1~6の炭化水素基を有するシリル基、又は酸素含有複素環基、硫黄含有複素環基である。R43及びR53は、それぞれ独立して、水素、ハロゲン原子、炭素数1~6のアルキル基、炭素数1~6のアルコキシ基、炭素数2~8のアルケニル基、炭素数1~6のハロゲン含有アルキル基、アルキル基が炭素数1~3のトリアルキルシリル基を有する炭素数1~3のアルキル基、炭素数1~6の炭化水素基を有するシリル基、酸素含有複素環基、硫黄含有複素環基又は一般式1-aで示されるアリール基である。R44、R45、R46、R47、R54、R55、R56及びR57は、水素、ハロゲン原子、炭素数1~6のアルキル基、炭素数1~6のアルコキシ基、炭素数2~8のアルケニル基、炭素数1~6のハロゲン含有アルキル基、アルキル基が炭素数1~3のトリアルキルシリル基を有する炭素数1~3のアルキル基、炭素数1~6の炭化水素基を有するシリル基である。]各置換基の意味及び具体例は一般式1のものと同様であり、M3はTi、Zr又はHfであり、Zr、Hfが好ましく、Hfが特に好ましい。また、一般式3中において、X3及びY3は、Bと反応してオレフィン重合能を発現させるσ共有結合性補助配位子であり、具体的には、それぞれ独立して、水素原子、ハロゲン原子、炭素数1~20の炭化水素基、炭素数1~20のハロゲン化炭化水素基、置換シリル基を有する炭素数1~20の炭化水素基、炭素数1~20のアルキルアミノ基、アルキルアリールアミノ基或いは窒素含有複素環基を示す。ハロゲン原子としては、フッ素原子、塩素原子、臭素原子、ヨウ素原子が挙げられる。これらX3及びY3としては、水素原子、ハロゲン原子、炭素数1~20の炭化水素基、炭素数1~20のアルキルアミノ基が好ましく、ハロゲン原子、炭素数1~20の炭化水素基又は炭素数1~20のアルキルアミノ基が更に好ましく、塩素原子、メチル基、i-ブチル基、フェニル基、ベンジル基、ジメチルアミノ基又はジエチルアミノ基が特に好ましい。R41、R42、R51及びR52は、水素、ハロゲン原子、炭素数1~6のアルキル基、炭素数1~6のアルコキシ基、炭素数6~12のフェノキシ基、炭素数2~8のアルケニル基、炭素数1~6のハロゲン含有アルキル基、炭素数6~18のアリール基、炭素数6~18のハロゲン含有アリール基、アルキル基が炭素数1~3のトリアルキルシリル基を有する炭素数1~3のアルキル基、炭素数1~6の炭化水素基を有するシリル基、又は酸素含有複素環基、硫黄含有複素環基である。R41及びR51の好ましい置換基としては、炭素数1~6のアルキル基、酸素含有複素環基、硫黄含有複素環基であり、具体例としては、メチル基、エチル基、n-プロピル基、i-プロピル基などのアルキル基、2-フリル基、5-メチル-2-フリル基、5-エチル-2-フリル基、5-n-プロピル-2-フリル基、5-n-ブチル-2-フリル基、5-i-プロピル-2-フリル基、5-i-ブチル-2-フリル基、5-t-ブチル-2-フリル基、5-シクロペンチル-2-フリル基、5-シクロヘキシル-2-フリル基、5-トリメチルシリル-2-フリル基、5-フェニル-2-フリル基、4,5-ジメチル-2-フリル基、2-ベンゾフリル基などの酸素含有複素環基、2-チエニル基、5-メチル-2-チエニル基、5-エチル-2-チエニル基、5-n-プロピル-2-チエニル基、5-n-ブチル-2-チエニル基、5-i-プロピル-2-チエニル基、5-i-ブチル-2-チエニル基、5-t-ブチル-2-チエニル基、5-シクロペンチル-2-チエニル基、5-シクロヘキシル-2-チエニル基、5-トリメチルシリル-2-チエニル基、5-フェニル-2-チエニル基、4,5-ジメチル-2-チエニル基、2-ベンゾチエニル基などの硫黄含有複素環基である。特に好ましいのは、メチル基、エチル基である。R42及びR52としては、融点の高いポリマーが得られることから、水素が好ましい。R43及びR53は、それぞれ独立して、水素、ハロゲン原子、炭素数1~6のアルキル基、炭素数1~6のアルコキシ基、炭素数2~8のアルケニル基、炭素数1~6のハロゲン含有アルキル基、アルキル基が炭素数1~3のトリアルキルシリル基を有する炭素数1~3のアルキル基、炭素数1~6の炭化水素基を有するシリル基、酸素含有複素環基、硫黄含有複素環基又は一般式1-aで示されるアリール基であり、好ましくは、炭素数1~6のアルキル基、酸素含有複素環基、硫黄含有複素環基又は一般式1-aで示されるアリール基であり、特に好ましくは一般式1-aで示されるアリール基である。R44、R45、R46、R47、R54、R55、R56及びR57は、水素、ハロゲン原子、炭素数1~6のアルキル基、炭素数1~6のアルコキシ基、炭素数2~8のアルケニル基、炭素数1~6のハロゲン含有アルキル基、アルキル基が炭素数1~3のトリアルキルシリル基を有する炭素数1~3のアルキル基、炭素数1~6の炭化水素基を有するシリル基であり、好ましくは、水素、炭素数1~6のアルキル基であり、特に好ましくは水素である。Q3は、二つのシクロペンタジエニル環を連結する架橋基であり、具体的には炭素数1又は2の炭素を介して二つの共役五員環配位子を架橋する炭素数1~20の2価の炭化水素基、炭素数1~20の炭化水素基を有していてもよいシリレン基又はゲルミレン基を挙げることができる。上述のシリレン基又はゲルミレン基上に2個の炭化水素基が存在する場合は、それらが互いに結合して環構造を形成していてもよい。上記のQ3の具体例としては、メチレン、メチルメチレン、ジメチルメチレン、1,2-エチレンなどのアルキレン基、ジフェニルメチレンなどのアリールアルキレン基、メチルシリレン、ジメチルシリレン、ジエチルシリレン、ジn-プロピルシリレン、ジi-プロピルシリレン、ジシクロヘキシルシリレンなどのアルキルシリレン基、メチルフェニルシリレンなどのアルキルアリールシリレン基、ジフェニルシリレンなどのアリールシリレン基、シラシクロブチル、シラシクロペンチル、シラシクロヘキシル、シラフルオレニル基などの環状構造をもつシリレン基、上記の2価の炭素数1~20の炭化水素基を有するシリレン基のケイ素をゲルマニウムに置換したアルキルゲルミレン基、アルキルアリールゲルミレン基、アリールゲルミレン基などを挙げることができる。これらの中では、炭素数1~20の炭化水素基を有するシリレン基、又は、炭素数1~20の炭化水素基を有するゲルミレン基が好ましく、ジアルキルシリレン基、ジアルキルゲルミレン基が特に好ましい。ところで、本発明では、基本的には多数の遷移金属化合物の例示が必要であるが、明細書を簡潔簡明な記載とするために、遷移金属化合物の例示は、煩雑な記載を避けて主要な代表例にとどめている。したがって、以下に列挙する遷移金属化合物以外の遷移金属化合物も、本願の特許請求の範囲において、記載される範囲内において全て包含される。例えば、以下の具体例において、ジルコニウムの代わりにチタニウム或いはハフニウム、ジクロライドの代わりに、他のX,Yである化合物も、例示されているに等しいとえる。上記メタロセン化合物の成分A-1の遷移金属化合物の非限定的な例として、下記のものを挙げることができる。架橋ビス-ヒドロアズレニル骨格を有する化合物の例示1ジクロロ{1,1’-ジメチルシリレンビス2-メチル-4-フェニル-4H-アズレニル}ハフニウム2ジクロロ[1,1’-ジメチルシリレンビス{2-メチル-4-2-メチルフェニル-4H-アズレニル}]ハフニウム3ジクロロ[1,1’-ジメチルシリレンビス{2-メチル-4-3-メチルフェニル-4H-アズレニル}]ハフニウム4ジクロロ[1,1’-ジメチルシリレンビス{2-メチル-4-4-メチルフェニル-4H-アズレニル}]ハフニウム5ジクロロ[1,1’-ジメチルシリレンビス{2-メチル-4-2,6-ジメチルフェニル-4H-アズレニル}]ハフニウム6ジクロロ[1,1’-ジメチルシリレンビス{2-メチル-4-4-トリフルオロメチルフェニル-4H-アズレニル}]ハフニウム7ジクロロ[1,1’-ジメチルシリレンビス{2-メチル-4-4-クロロフェニル-4H-アズレニル}]ハフニウム8ジクロロ[1,1’-ジメチルシリレンビス{2-メチル-4-4-フルオロフェニル-4H-アズレニル}]ハフニウム9ジクロロ[1,1’-ジメチルシリレンビス{2-メチル-4-3-クロロフェニル-4H-アズレニル}]ハフニウム10ジクロロ[1,1’-ジメチルシリレンビス{2-メチル-4-3-フルオロフェニル-4H-アズレニル}]ハフニウム11ジクロロ[1,1’-ジメチルシリレンビス{2-メチル-4-4-トリメチルシリルフェニル-4H-アズレニル}]ハフニウム12ジクロロ[1,1’-ジメチルシリレンビス{2-メチル-4-4-t-ブチルフェニル-4H-アズレニル}]ハフニウム13ジクロロ[1,1’-ジメチルシリレンビス{2-メチル-4-1-ナフチル-4H-アズレニル}]ハフニウム14ジクロロ{1,1’-ジメチルシリレンビス2-エチル-4-フェニル-4H-アズレニル}ハフニウム15ジクロロ[1,1’-ジメチルシリレンビス{2-エチル-4-2-メチルフェニル-4H-アズレニル}]ハフニウム16ジクロロ[1,1’-ジメチルシリレンビス{2-エチル-4-3-メチルフェニル-4H-アズレニル}]ハフニウム17ジクロロ[1,1’-ジメチルシリレンビス{2-エチル-4-4-メチルフェニル-4H-アズレニル}]ハフニウム18ジクロロ[1,1’-ジメチルシリレンビス{2-エチル-4-2,6-ジメチルフェニル-4H-アズレニル}]ハフニウム19ジクロロ[1,1’-ジメチルシリレンビス{2-エチル-4-4-トリフルオロメチルフェニル-4H-アズレニル}]ハフニウム20ジクロロ[1,1’-ジメチルシリレンビス{2-エチル-4-4-クロロフェニル-4H-アズレニル}]ハフニウム21ジクロロ[1,1’-ジメチルシリレンビス{2-エチル-4-4-フルオロフェニル-4H-アズレニル}]ハフニウム22ジクロロ[1,1’-ジメチルシリレンビス{2-エチル-4-3-クロロフェニル-4H-アズレニル}]ハフニウム23ジクロロ[1,1’-ジメチルシリレンビス{2-エチル-4-3-フルオロフェニル-4H-アズレニル}]ハフニウム24ジクロロ[1,1’-ジメチルシリレンビス{2-エチル-4-4-トリメチルシリルフェニル-4H-アズレニル}]ハフニウム25ジクロロ[1,1’-ジメチルシリレンビス{2-エチル-4-4-トリメチルシリル-3-クロロフェニル-4H-アズレニル}]ハフニウム26ジクロロ[1,1’-ジメチルシリレンビス{2-エチル-4-4-トリメチルシリル-3-メチルフェニル-4H-アズレニル}]ハフニウム27ジクロロ[1,1’-ジメチルシリレンビス{2-エチル-4-4-トリメチルシリル-3-フルオロフェニル-4H-アズレニル}]ハフニウム28ジクロロ[1,1’-ジメチルシリレンビス{2-エチル-4-4-トリメチルシリル-3,5-ジクロロフェニル-4H-アズレニル}]ハフニウム29ジクロロ[1,1’-ジメチルシリレンビス{2-エチル-4-4-トリメチルシリル-3,5-ジメチルフェニル-4H-アズレニル}]ハフニウム30ジクロロ[1,1’-ジメチルシリレンビス{2-エチル-4-4-トリメチルシリル-3,5-ジエチルフェニル-4H-アズレニル}]ハフニウム31ジクロロ[1,1’-ジメチルシリレンビス{2-エチル-4-4-トリメチルシリル-3-クロロ-5-メチルフェニル-4H-アズレニル}]ハフニウム32ジクロロ[1,1’-ジメチルシリレンビス{2-エチル-4-4-トリメチルシリル-3-クロロ-5-フルオロフェニル-4H-アズレニル}]ハフニウム33ジクロロ[1,1’-ジメチルシリレンビス{2-エチル-4-4-トリメチルシリル-3-クロロ-5-エチルフェニル-4H-アズレニル}]ハフニウム34ジクロロ[1,1’-ジメチルシリレンビス{2-エチル-4-4-t-ブチルフェニル-4H-アズレニル}]ハフニウム35ジクロロ[1,1’-ジメチルシリレンビス{2-エチル-4-4-t-ブチル-3-クロロフェニル-4H-アズレニル}]ハフニウム36ジクロロ[1,1’-ジメチルシリレンビス{2-エチル-4-4-t-ブチル-3-メチルフェニル-4H-アズレニル}]ハフニウム37ジクロロ[1,1’-ジメチルシリレンビス{2-エチル-4-4-t-ブチル-3-フルオロフェニル-4H-アズレニル}]ハフニウム38ジクロロ[1,1’-ジメチルシリレンビス{2-エチル-4-1-ナフチル-4H-アズレニル}]ハフニウム39ジクロロ[1,1’-ジメチルシリレンビス{2-エチル-4-4-クロロ-1-ナフチル-4H-アズレニル}]ハフニウム40ジクロロ[1,1’-ジメチルシリレンビス{2-エチル-4-4-フルオロ-1-ナフチル-4H-アズレニル}]ハフニウム41ジクロロ[1,1’-ジメチルシリレンビス{2-エチル-4-4-メチル-1-ナフチル-4H-アズレニル}]ハフニウム42ジクロロ[1,1’-ジメチルシリレンビス{2-エチル-4-4-ビフェニル-4H-アズレニル}]ハフニウム43ジクロロ[1,1’-ジメチルシリレンビス{2-エチル-4-2-フルオロ-4-ビフェニル-4H-アズレニル}]ハフニウム44ジクロロ[1,1’-ジメチルシリレンビス{2-エチル-4-2-クロロ-4-ビフェニル-4H-アズレニル}]ハフニウム45ジクロロ[1,1’-ジメチルシリレンビス{2-エチル-4-2-メチル-4-ビフェニル-4H-アズレニル}]ハフニウム46ジクロロ[1,1’-ジメチルシリレンビス{2-エチル-4-2-エチル-4-ビフェニル-4H-アズレニル}]ハフニウム47ジクロロ[1,1’-ジメチルシリレンビス{2-エチル-4-2,6-ジメチル-4-ビフェニル-4H-アズレニル}]ハフニウム48ジクロロ[1,1’-ジメチルシリレンビス{2-エチル-4-2-クロロ-6-メチル-4-ビフェニル-4H-アズレニル}]ハフニウム49ジクロロ[1,1’-ジメチルシリレンビス{2-エチル-4-2’-クロロ-4-ビフェニル-4H-アズレニル}]ハフニウム50ジクロロ[1,1’-ジメチルシリレンビス{2-エチル-4-2’-メチル-4-ビフェニル-4H-アズレニル}]ハフニウム51ジクロロ[1,1’-ジメチルシリレンビス{2-エチル-4-2’,6’-ジメチル-4-ビフェニル-4H-アズレニル}]ハフニウム52ジクロロ[1,1’-ジメチルシリレンビス{2-エチル-4-4’-クロロ-4-ビフェニル-4H-アズレニル}]ハフニウム53ジクロロ[1,1’-ジメチルシリレンビス{2-エチル-4-4’-メチル-4-ビフェニル-4H-アズレニル}]ハフニウム54ジクロロ{1,1’-ジメチルシリレンビス2-i-プロピル-4-フェニル-4H-アズレニル}ハフニウム55ジクロロ[1,1’-ジメチルシリレンビス{2-i-プロピル-4-2-メチルフェニル-4H-アズレニル}]ハフニウム56ジクロロ[1,1’-ジメチルシリレンビス{2-i-プロピル-4-4-トリフルオロメチルフェニル-4H-アズレニル}]ハフニウム57ジクロロ[1,1’-ジメチルシリレンビス{2-i-プロピル-4-4-t-ブチルフェニル-4H-アズレニル}]ハフニウム58ジクロロ[1,1’-ジメチルシリレンビス{2-i-プロピル-4-4-トリメチルシリルフェニル-4H-アズレニル}]ハフニウム59ジクロロ[1,1’-ジメチルシリレンビス{2-i-プロピル-4-1-ナフチル-4H-アズレニル}]ハフニウム60ジクロロ{1,1’-ジメチルゲルミレンビス2-メチル-4-フェニル-4H-アズレニル}ハフニウム61ジクロロ{1,1’-エチレンビス2-メチル-4-フェニル-4H-アズレニル}ハフニウム62ジクロロ{1,1’-シラフルオレンビス2-メチル-4-フェニル-4H-アズレニル}ハフニウム63ジクロロ{1,1’-シラフルオレンビス2-エチル-4-4-トリメチルシリル-3,5-ジクロロフェニル-4H-アズレニル}ハフニウム64ジクロロ{1,1’-ジメチルシリレンビス2-メチル-4-フェニル-4H-5,6,7,8-テトラヒドロ-アズレニル}ハフニウム65ジクロロ[1,1’-ジメチルシリレンビス{2-メチル-4-4-クロロフェニル-4H-5,6,7,8-テトラヒドロアズレニル}]ハフニウム架橋インデニル-ヒドロアズレニル骨格を有する化合物の例示1ジクロロ[ジメチルシリレン2-メチル-4-フェニル-1-インデニル2-メチル-4-フェニル-4H-1-アズレニル]ハフニウム2ジクロロ[ジメチルシリレン2-エチル-4-フェニル-1-インデニル2-メチル-4-フェニル-4H-1-アズレニル]ハフニウム3ジクロロ[ジメチルシリレン2-メチル-4-フェニル-1-インデニル2-メチル-4-4-クロロフェニル-4H-1-アズレニル]ハフニウム4ジクロロ[ジメチルシリレン2-エチル-4-フェニル-1-インデニル2-メチル-4-4-クロロフェニル-4H-1-アズレニル]ハフニウム5ジクロロ[ジメチルシリレン2-メチル-4-フェニル-1-インデニル2-メチル-4-4-フルオロフェニル-4H-1-アズレニル]ハフニウム6ジクロロ[ジメチルシリレン2-エチル-4-フェニル-1-インデニル2-メチル-4-4-フルオロフェニル-4H-1-アズレニル]ハフニウム7ジクロロ[ジメチルシリレン2-メチル-4-フェニル-1-インデニル2-メチル-4-4-t-ブチルフェニル-4H-1-アズレニル]ハフニウム8ジクロロ[ジメチルシリレン2-エチル-4-フェニル-1-インデニル2-メチル-4-4-t-ブチルフェニル-4H-1-アズレニル]ハフニウム9ジクロロ[ジメチルシリレン2-メチル-4-フェニル-1-インデニル2-メチル-4-4-トリメチルシリルフェニル-4H-1-アズレニル]ハフニウム10ジクロロ[ジメチルシリレン2-エチル-4-フェニル-1-インデニル2-メチル-4-4-トリメチルシリルフェニル-4H-1-アズレニル]ハフニウム11ジクロロ[ジメチルシリレン2-メチル-4-フェニル-1-インデニル2-メチル-4-1-ナフチル-4H-1-アズレニル]ハフニウム12ジクロロ[ジメチルシリレン2-エチル-4-フェニル-1-インデニル2-メチル-4-1-ナフチル-4H-1-アズレニル]ハフニウム13ジクロロ[ジメチルシリレン2-メチル-4-フェニル-1-インデニル2-メチル-4-2-ナフチル-4H-1-アズレニル]ハフニウム14ジクロロ[ジメチルシリレン2-エチル-4-フェニル-1-インデニル2-メチル-4-2-ナフチル-4H-1-アズレニル]ハフニウム15ジクロロ[ジメチルシリレン2-メチル-4-フェニル-1-インデニル2-エチル-4-フェニル-4H-1-アズレニル]ハフニウム16ジクロロ[ジメチルシリレン2-エチル-4-フェニル-1-インデニル2-エチル-4-フェニル-4H-1-アズレニル]ハフニウム17ジクロロ[ジメチルシリレン2-メチル-4-フェニル-1-インデニル2-エチル-4-4-クロロフェニル-4H-1-アズレニル]ハフニウム18ジクロロ[ジメチルシリレン2-エチル-4-フェニル-1-インデニル2-エチル-4-4-クロロフェニル-4H-1-アズレニル]ハフニウム19ジクロロ[ジメチルシリレン2-メチル-1-ベンゾeインデニル2-メチル-4-フェニル-4H-1-アズレニル]ハフニウム20ジクロロ[ジメチルシリレン2-メチル-1-ベンゾeインデニル2-メチル-4-4-クロロフェニル-4H-1-アズレニル]ハフニウム21ジクロロ[ジメチルシリレン2-メチル-1-ベンゾeインデニル2-メチル-4-4-フルオロフェニル-4H-1-アズレニル]ハフニウム22ジクロロ[ジメチルシリレン2-メチル-1-ベンゾeインデニル2-メチル-4-4-t-ブチルフェニル-4H-1-アズレニル]ハフニウム23ジクロロ[ジメチルシリレン2-メチル-1-ベンゾeインデニル2-メチル-4-4-トリメチルシリルフェニル-4H-1-アズレニル]ハフニウム24ジクロロ[ジメチルシリレン2-メチル-1-ベンゾeインデニル2-メチル-4-1-ナフチル-4H-1-アズレニル]ハフニウム25ジクロロ[ジメチルシリレン2-メチル-1-ベンゾeインデニル2-メチル-4-2-ナフチル-4H-1-アズレニル]ハフニウム26ジクロロ[ジメチルシリレン2-メチル-1-ベンゾeインデニル2-エチル-4-フェニル-4H-1-アズレニル]ハフニウム27ジクロロ[ジメチルシリレン2-メチル-1-ベンゾeインデニル2-エチル-4-4-クロロフェニル-4H-1-アズレニル]ハフニウム28ジクロロ[ジメチルシリレン2-メチル-1-ベンゾeインデニル2-エチル-4-4-フルオロフェニル-4H-1-アズレニル]ハフニウム29ジクロロ[ジメチルシリレン2-メチル-1-ベンゾeインデニル2-エチル-4-4-t-ブチルフェニル-4H-1-アズレニル]ハフニウム30ジクロロ[ジメチルシリレン2-メチル-1-ベンゾeインデニル2-エチル-4-4-トリメチルシリルフェニル-4H-1-アズレニル]ハフニウム31ジクロロ[ジメチルシリレン2-メチル-1-ベンゾeインデニル2-エチル-4-1-ナフチル-4H-1-アズレニル]ハフニウム32ジクロロ[ジメチルシリレン2-メチル-4-フェニル-1-インデニル2-メチル-4-フェニル-4H-5,6,7,8-テトラヒドロ-1-アズレニル]ハフニウム33ジクロロ[ジメチルシリレン2-エチル-1-インデニル2-メチル-4-フェニル-4H-5,6,7,8-テトラヒドロ-1-アズレニル]ハフニウム架橋ビス-インデニル骨格を有する化合物の例示1ジクロロ[1,1’-ジメチルシリレンビス{2-5-メチルフリル-4-フェニル-インデニル}]ジルコニウム2ジクロロ[1,1’-ジメチルシリレンビス{2-5-メチルフリル-4-2-トリル-インデニル}]ジルコニウム3ジクロロ[1,1’-ジメチルシリレンビス{2-5-メチルフリル-4-3-トリル-インデニル}]ジルコニウム4ジクロロ[1,1’-ジメチルシリレンビス{2-5-メチルフリル-4-4-トリル-インデニル}]ジルコニウム5ジクロロ[1,1’-ジメチルシリレンビス{2-5-メチルフリル-4-3,5-ジメチルフェニル-インデニル}]ジルコニウム6ジクロロ[1,1’-ジメチルシリレンビス{2-5-メチルフリル-4-2,3-ジメチルフェニル-インデニル}]ジルコニウム7ジクロロ[1,1’-ジメチルシリレンビス{2-5-メチルフリル-4-2,3,5-トリメチルフェニル-インデニル}]ジルコニウム8ジクロロ[1,1’-ジメチルシリレンビス{2-5-メチルフリル-4-2,3,4,5-テトラメチルフェニル-インデニル}]ジルコニウム9ジクロロ[1,1’-ジメチルシリレンビス{2-5-メチルフリル-4-3,5-ジ-t-ブチルフェニル-インデニル}]ジルコニウム10ジクロロ[1,1’-ジメチルシリレンビス{2-5-メチルフリル-4-4-クロロフェニル-インデニル}]ジルコニウム11ジクロロ[1,1’-ジメチルシリレンビス{2-5-メチルフリル-4-4-トリフルオロフェニル-インデニル}]ジルコニウム12ジクロロ[1,1’-ジメチルシリレンビス{2-5-メチルフリル-4-4-ビフェニル-インデニル}]ジルコニウム13ジクロロ[1,1’-ジメチルシリレンビス{2-5-メチルフリル-4-4-t-ブチルフェニル-インデニル}]ジルコニウム14ジクロロ[1,1’-ジメチルシリレンビス{2-5-メチルフリル-4-1-ナフチル-インデニル}]ジルコニウム15ジクロロ[1,1’-ジメチルシリレンビス{2-5-メチルフリル-4-2-ナフチル-インデニル}]ジルコニウム16ジクロロ[1,1’-ジメチルシリレンビス{2-5-メチルフリル-4-3-フェナンスリル-インデニル}]ジルコニウム17ジクロロ[1,1’-ジメチルシリレンビス{2-5-メチルフリル-4-9-フェナンスリル-インデニル}]ジルコニウム18ジクロロ{1,1’-ジメチルシリレンビス2-メチル-4-フェニル-インデニル}ジルコニウム19ジクロロ[1,1’-ジメチルシリレンビス{2-メチル-4-2-トリル-インデニル}]ジルコニウム20ジクロロ[1,1’-ジメチルシリレンビス{2-メチル-4-3-トリル-インデニル}]ジルコニウム21ジクロロ[1,1’-ジメチルシリレンビス{2-メチル-4-4-トリル-インデニル}]ジルコニウム22ジクロロ[1,1’-ジメチルシリレンビス{2-メチル-4-3,5-ジメチルフェニル-インデニル}]ジルコニウム23ジクロロ[1,1’-ジメチルシリレンビス{2-メチル-4-2,3-ジメチルフェニル-インデニル}]ジルコニウム24ジクロロ[1,1’-ジメチルシリレンビス{2-メチル-4-2,3,5-トリメチルフェニル-インデニル}]ジルコニウム25ジクロロ[1,1’-ジメチルシリレンビス{2-メチル-4-2,3,4,5-テトラメチルフェニル-インデニル}]ジルコニウム26ジクロロ[1,1’-ジメチルシリレンビス{2-メチル-4-3,5-ジ-t-ブチルフェニル-インデニル}]ジルコニウム27ジクロロ[1,1’-ジメチルシリレンビス{2-メチル-4-4-クロロフェニル-インデニル}]ジルコニウム28ジクロロ[1,1’-ジメチルシリレンビス{2-メチル-4-4-トリフルオロフェニル-インデニル}]ジルコニウム29ジクロロ[1,1’-ジメチルシリレンビス{2-メチル-4-4-ビフェニル-インデニル}]ジルコニウム30ジクロロ[1,1’-ジメチルシリレンビス{2-メチル-4-4-t-ブチルフェニル-インデニル}]ジルコニウム31ジクロロ[1,1’-ジメチルシリレンビス{2-メチル-4-1-ナフチル-インデニル}]ジルコニウム32ジクロロ[1,1’-ジメチルシリレンビス{2-メチル-4-2-ナフチル-インデニル}]ジルコニウム33ジクロロ[1,1’-ジメチルシリレンビス{2-メチル-4-3-フェナンスリル-インデニル}]ジルコニウム34ジクロロ[1,1’-ジメチルシリレンビス{2-メチル-4-9-フェナンスリル-インデニル}]ジルコニウム35ジクロロ[1,1’-ジメチルシリレン{2-メチル-4-フェニル-インデニル}{2-5-メチルフリル-4-フェニル-インデニル}]ジルコニウム36ジクロロ[1,1’-ジメチルシリレン{2-メチル-4-2-トリル-インデニル}{2-5-メチルフリル-4-2-トリル-インデニル}]ジルコニウム37ジクロロ[1,1’-ジメチルシリレン{2-メチル-4-3-トリル-インデニル}{2-5-メチルフリル-4-3-トリル-インデニル}]ジルコニウム38ジクロロ[1,1’-ジメチルシリレン{2-メチル-4-4-トリル-インデニル}{2-5-メチルフリル-4-4-トリル-インデニル}]ジルコニウム39ジクロロ[1,1’-ジメチルシリレン{2-メチル-4-3,5-ジメチルフェニル-インデニル}{2-5-メチルフリル-4-3,5-ジメチルフェニル-インデニル}]ジルコニウム40ジクロロ[1,1’-ジメチルシリレン{2-メチル-4-2,3-ジメチルフェニル-インデニル}{2-5-メチルフリル-4-2,3-ジメチルフェニル-インデニル}]ジルコニウム41ジクロロ[1,1’-ジメチルシリレン{2-メチル-4-2,3,5-トリメチルフェニル-インデニル}{2-5-メチルフリル-4-2,3,5-トリメチルフェニル-インデニル}]ジルコニウム42ジクロロ[1,1’-ジメチルシリレン{2-メチル-4-2,3,4,5-テトラメチルフェニル-インデニル}{2-5-メチルフリル-4-2,3,4,5-テトラメチルフェニル-インデニル}]ジルコニウム43ジクロロ[1,1’-ジメチルシリレン{2-メチル-4-3,5-ジ-t-ブチルフェニル-インデニル}{2-5-メチルフリル-4-3,5-ジ-t-ブチルフェニル-インデニル}]ジルコニウム44ジクロロ[1,1’-ジメチルシリレン{2-メチル-4-4-クロロフェニル-インデニル}{2-5-メチルフリル-4-4-クロロフェニル-インデニル}]ジルコニウム45ジクロロ[1,1’-ジメチルシリレン{2-メチル-4-4-トリフルオロフェニル-インデニル}{2-5-メチルフリル-4-4-トリフルオロフェニル-インデニル}]ジルコニウム46ジクロロ[1,1’-ジメチルシリレン{2-メチル-4-4-ビフェニル-インデニル}{2-5-メチルフリル-4-4-ビフェニル-インデニル}]ジルコニウム47ジクロロ[1,1’-ジメチルシリレン{2-メチル-4-4-t-ブチルフェニル-インデニル}{2-5-メチルフリル-4-4-t-ブチルフェニル-インデニル}]ジルコニウム48ジクロロ[1,1’-ジメチルシリレン{2-メチル-4-1-ナフチル-インデニル}{2-5-メチルフリル-4-1-ナフチル-インデニル}]ジルコニウム49ジクロロ[1,1’-ジメチルシリレン{2-メチル-4-2-ナフチル-インデニル}{2-5-メチルフリル-4-2-ナフチル-インデニル}]ジルコニウム50ジクロロ[1,1’-ジメチルシリレン{2-メチル-4-3-フェナンスリル-インデニル}{2-5-メチルフリル-4-3-フェナンスリル-インデニル}]ジルコニウム51ジクロロ[1,1’-ジメチルシリレン{2-メチル-4-9-フェナンスリル-インデニル}{2-5-メチルフリル-4-9-フェナンスリル-インデニル}]ジルコニウム52ジクロロ[1,1’-ジメチルシリレン2-メチル-4-フェニル-インデニル2-i-プロピル-4-フェニル-インデニル]ジルコニウム53ジクロロ[1,1’-ジメチルシリレン{2-メチル-4-2-トリル-インデニル}{2-i-プロピル-4-2-トリル-インデニル}]ジルコニウム54ジクロロ[1,1’-ジメチルシリレン{2-メチル-4-3-トリル-インデニル}{2-i-プロピル-4-3-トリル-インデニル}]ジルコニウム55ジクロロ[1,1’-ジメチルシリレン{2-メチル-4-4-トリル-インデニル}{2-i-プロピル-4-4-トリル-インデニル}]ジルコニウム56ジクロロ[1,1’-ジメチルシリレン{2-メチル-4-3,5-ジメチルフェニル-インデニル}{2-i-プロピル-4-3,5-ジメチルフェニル-インデニル}]ジルコニウム57ジクロロ[1,1’-ジメチルシリレン{2-メチル-4-2,3-ジメチルフェニル-インデニル}{2-i-プロピル-4-2,3-ジメチルフェニル-インデニル}]ジルコニウム58ジクロロ[1,1’-ジメチルシリレン{2-メチル-4-2,3,5-トリメチルフェニル-インデニル}{2-i-プロピル-4-2,3,5-トリメチルフェニル-インデニル}]ジルコニウム59ジクロロ[1,1’-ジメチルシリレン{2-メチル-4-2,3,4,5-テトラメチルフェニル-インデニル}{2-i-プロピル-4-2,3,4,5-テトラメチルフェニル-インデニル}]ジルコニウム60ジクロロ[1,1’-ジメチルシリレン{2-メチル-4-3,5-ジ-t-ブチルフェニル-インデニル}{2-i-プロピル-4-3,5-ジ-t-ブチルフェニル-インデニル}]ジルコニウム61ジクロロ[1,1’-ジメチルシリレン{2-メチル-4-4-クロロフェニル-インデニル}{2-i-プロピル-4-4-クロロフェニル-インデニル}]ジルコニウム62ジクロロ[1,1’-ジメチルシリレン{2-メチル-4-4-トリフルオロフェニル-インデニル}{2-i-プロピル-4-4-トリフルオロフェニル-インデニル}]ジルコニウム63ジクロロ[1,1’-ジメチルシリレン{2-メチル-4-4-ビフェニル-インデニル}{2-i-プロピル-4-4-ビフェニル-インデニル}]ジルコニウム64ジクロロ[1,1’-ジメチルシリレン{2-メチル-4-4-t-ブチルフェニル-インデニル}{2-i-プロピル-4-4-t-ブチルフェニル-インデニル}]ジルコニウム65ジクロロ[1,1’-ジメチルシリレン{2-メチル-4-1-ナフチル-インデニル}{2-i-プロピル-4-1-ナフチル-インデニル}]ジルコニウム66ジクロロ[1,1’-ジメチルシリレン{2-メチル-4-2-ナフチル-インデニル}{2-i-プロピル-4-2-ナフチル-インデニル}]ジルコニウム67ジクロロ[1,1’-ジメチルシリレン{2-メチル-4-3-フェナンスリル-インデニル}{2-i-プロピル-4-3-フェナンスリル-インデニル}]ジルコニウム68ジクロロ[1,1’-ジメチルシリレン{2-メチル-4-9-フェナンスリル-インデニル}{2-i-プロピル-4-9-フェナンスリル-インデニル}]ジルコニウム69ジクロロ{1,1’-ジメチルシリレンビス2-メチルインデニル}ジルコニウム1-2.成分A-2本発明に係るα-オレフィン重合触媒成分における成分A-2は、下記の一般式2で表される遷移金属化合物である。[一般式2中、M2は、Ti、Zr又はHfであり、Q2は、二つのシクロペンタジエニル環を連結する架橋基を示し、X2及びY2は、Bと反応してオレフィン重合能を発現させるσ共有結合性補助配位子であり、Zは酸素又は硫黄である。R21、R22、R23及びR24は、水素、ハロゲン原子、炭素数1~6のアルキル基、炭素数1~6のアルコキシ基、炭素数2~8のアルケニル基、炭素数1~6のハロゲン含有アルキル基、アルキル基が炭素数1~3のトリアルキルシリル基を有する炭素数1~3のアルキル基、炭素数1~6の炭化水素基を有するシリル基又は一般式1-aで示されるアリール基である。R25は、水素又は炭素数1~6のアルキル基である。R26及びR27は、互いに同じでも異なっていてもよく、水素、ハロゲン原子、炭素数1~6のアルキル基、炭素数1~6のアルコキシ基、炭素数2~8のアルケニル基、炭素数1~6のハロゲン含有アルキル基、炭素数6~18のアリール基、炭素数6~18のハロゲン含有アリール基、アルキル基が炭素数1~3のトリアルキルシリル基を有する炭素数1~3のアルキル基、又は炭素数1~6の炭化水素基を有するシリル基であり、また、R26及びR27双方で6~7員環を構成してもよく、6~7員環が不飽和結合を含んでいてもよい。R31、R32、R33及びR34は、互いに同じでも異なっていてもよく、水素、ハロゲン原子、炭素数1~6のアルキル基、炭素数1~6のアルコキシ基、炭素数2~8のアルケニル基、炭素数1~6のハロゲン含有アルキル基、炭素数6~18のアリール基、炭素数6~18のハロゲン含有アリール基、アルキル基が炭素数1~3のトリアルキルシリル基を有する炭素数1~3のアルキル基、又は炭素数1~6の炭化水素基を有するシリル基である。]一般式2で表される成分A-2である遷移金属化合物は、シクロペンタジエニル配位子とインデニル基を架橋し、インデニル基の2位にヘテロ芳香族基を置換した新規遷移金属錯体であり、一般式1で示される錯体と比較し、後段の重合において高活性であり、エチレンとの反応性は非常に高く、高エチレン含量の共重合体を製造することができ、本発明のα-オレフィン重合触媒は前段で高い立体規則性のポリプロピレンを重合することができ、後段でエチレン含量の高い共重合体を効率よく製造することができる。一般式2において、各置換基の意味及び具体例は一般式1のものと同様である。一般式2中、M2は、Ti、Zr又はHfであり、好ましくはZr又はHfである。Q2は、二つのシクロペンタジエニル環を連結する架橋基であり、具体的には炭素数1又は2の炭素を介して二つの共役五員環配位子を架橋する炭素数1~20の2価の炭化水素基、炭素数1~20の炭化水素基を有していてもよいシリレン基又はゲルミレン基を挙げることができる。上述のシリレン基又はゲルミレン基上に2個の炭化水素基が存在する場合は、それらが互いに結合して環構造を形成していてもよい。上記のQ2の具体例としては、メチレン、メチルメチレン、ジメチルメチレン、1,2-エチレンなどのアルキレン基、ジフェニルメチレンなどのアリールアルキレン基、メチルシリレン、ジメチルシリレン、ジエチルシリレン、ジn-プロピルシリレン、ジi-プロピルシリレン、ジシクロヘキシルシリレンなどのアルキルシリレン基、メチルフェニルシリレンなどのアルキルアリールシリレン基、ジフェニルシリレンなどのアリールシリレン基、シラシクロブチル、シラシクロペンチル、シラシクロヘキシル、シラフルオレニル基などの環状構造をもつシリレン基、上記の2価の炭素数1~20の炭化水素基を有するシリレン基のケイ素をゲルマニウムに置換したアルキルゲルミレン基、アルキルアリールゲルミレン基、アリールゲルミレン基などを挙げることができる。これらの中では、炭素数1~20の炭化水素基を有するシリレン基、又は、炭素数1~20の炭化水素基を有するゲルミレン基が好ましく、ジアルキルシリレン基、ジアルキルゲルミレン基が特に好ましい。一般式2中、X2及びY2は、Bと反応してオレフィン重合能を発現させるσ共有結合性補助配位子であり、具体的には、それぞれ独立して、水素原子、ハロゲン原子、炭素数1~20の炭化水素基、炭素数1~20のハロゲン化炭化水素基、置換シリル基を有する炭素数1~20の炭化水素基、炭素数1~20のアルキルアミノ基、アルキルアリールアミノ基或いは窒素含有複素環基を示す。ハロゲン原子としては、フッ素原子、塩素原子、臭素原子、ヨウ素原子が挙げられる。これらX2及びY2としては、水素原子、ハロゲン原子、炭素数1~20の炭化水素基、炭素数1~20のアルキルアミノ基が好ましく、ハロゲン原子、炭素数1~20の炭化水素基又は炭素数1~20のアルキルアミノ基が更に好ましく、塩素原子、メチル基、i-ブチル基、フェニル基、ベンジル基、ジメチルアミノ基又はジエチルアミノ基が特に好ましい。R21、R22、R23及びR24は、水素、ハロゲン原子、炭素数1~6のアルキル基、炭素数1~6のアルコキシ基、炭素数2~8のアルケニル基、炭素数1~6のハロゲン含有アルキル基、アルキル基が炭素数1~3のトリアルキルシリル基を有する炭素数1~3のアルキル基、炭素数1~6の炭化水素基を有するシリル基又は一般式1-aで示されるアリール基である。R21、R22及びR23の好ましい置換基としては、水素、炭素数1~6のアルキル基であり、特に好ましくは、水素、炭素数1~6のアルキル基である。R24の好ましい置換基としては、水素、炭素数1~6のアルキル基及び一般式1-aで示されるアリール基である。特に好ましくは、活性が高く得られるポリマーの分子量が高いことから、一般式1-aで示されるアリール基が特に好ましい。また、R21、R22、R23及びR24は、隣り合うR双方でRの炭素数3~5の環状構造をしていてもよく、不飽和結合を含んでいてもよい。具体的には、インデニル基を含む構造として、4,5-ベンゾインデン、5,6-ベンゾインデンなどを挙げることができる。R25は、水素又は炭素数1~6のアルキル基であり、特に好ましくは水素、メチル基である。R26及びR27は、互いに同じでも異なっていてもよく、水素、ハロゲン原子、炭素数1~6のアルキル基、炭素数1~6のアルコキシ基、炭素数2~8のアルケニル基、炭素数1~6のハロゲン含有アルキル基、炭素数6~18のアリール基、炭素数6~18のハロゲン含有アリール基、アルキル基が炭素数1~3のトリアルキルシリル基を有する炭素数1~3のアルキル基、又は炭素数1~6の炭化水素基を有するシリル基であり、また、R26及びR27双方で6~7員環を構成してもよく、6~7員環が不飽和結合を含んでいてもよい。具体例としては、インデニル基の2位の置換として、Zが酸素の例として、2-フリル基、5-メチル-2-フリル基、5-エチル-2-フリル基、5-n-プロピル-2-フリル基、5-n-ブチル-2-フリル基、5-i-プロピル-2-フリル基、5-i-ブチル-2-フリル基、5-t-ブチル-2-フリル基、5-シクロペンチル-2-フリル基、5-シクロヘキシル-2-フリル基、5-トリメチルシリル-2-フリル基、5-フェニル-2-フリル基、4,5-ジメチル-2-フリル基、2-ベンゾフリル基などを挙げることができ、Zが硫黄の例として2-チエニル基、5-メチル-2-チエニル基、5-エチル-2-チエニル基、5-n-プロピル-2-チエニル基、5-n-ブチル-2-チエニル基、5-i-プロピル-2-チエニル基、5-i-ブチル-2-チエニル基、5-t-ブチル-2-チエニル基、5-シクロペンチル-2-チエニル基、5-シクロヘキシル-2-チエニル基、5-トリメチルシリル-2-チエニル基、5-フェニル-2-チエニル基、4,5-ジメチル-2-チエニル基、2-ベンゾチエニル基などを挙げることができる。R31、R32、R33及びR34は、互いに同じでも異なっていてもよく、水素、ハロゲン原子、炭素数1~6のアルキル基、炭素数1~6のアルコキシ基、炭素数2~8のアルケニル基、炭素数1~6のハロゲン含有アルキル基、炭素数6~18のアリール基、炭素数6~18のハロゲン含有アリール基、アルキル基が炭素数1~3のトリアルキルシリル基を有する炭素数1~3のアルキル基、又は炭素数1~6の炭化水素基を有するシリル基であり、好ましくは、水素、炭素数1~6のアルキル基、炭素数6~18のアリール基、炭素数6~18のハロゲン含有アリール基、又は炭素数1~6の炭化水素基を有するシリル基が好ましく、特に好ましくは、水素、炭素数1~6のアルキル基、炭素数6~18のアリール基、である。好ましい置換基の具体例としては、メチル基、エチル基、t-ブチル基、フェニル基、4-t-ブチル-フェニル基、4-クロロフェニル基などである。R31、R32、R33及びR344のいずれか2以上は、水素原子以外の置換基であり、かつ、R31、R32、R33及びR34のいずれか1以上は、水素原子であることが好ましく、これにより、より高いエチレン含量で高分子量の共重合体を得ることできる。更に、1工程目でプロピレン単独重合としたときは活性が低く、2段目の重合時に高い活性で高エチレン含量で高分子量の共重合体を付与する点でR32又はR33のどちらか一方を炭素数3~6のアルキル基とし、他方を水素とすることが好ましい。具体的には、n-プロピル、i-プロピル、n-ブチル、i-ブチル、s-ブチル、t-ブチル、n-ペンチル、n-ヘキシル、シクロプロピル、シクロペンチル、シクロヘキシル基などを挙げることができる。上記メタロセン化合物の成分A-2の遷移金属化合物の非限定的な例として、下記のものを挙げることができる。以下の具体例において、ジルコニウムの代わりにチタニウム或いはハフニウム、ジクロライドの代わりに、他のX,Yである化合物も、例示されているに等しいといえる。1ジクロロ[1,1’-ジメチルシリレンシクロペンタジエニル2-5-メチル-2-フリル-インデニル}]ジルコニウム2ジクロロ[1,1’-ジメチルシリレン3-メチル-シクロペンタジエニル2-5-メチル-2-フリル-インデニル}]ジルコニウム3ジクロロ[1,1’-ジメチルシリレン3-エチル-シクロペンタジエニル2-5-メチル-2-フリル-インデニル}]ジルコニウム4ジクロロ[1,1’-ジメチルシリレン3-n-プロピル-シクロペンタジエニル2-5-メチル-2-フリル-インデニル}]ジルコニウム5ジクロロ[1,1’-ジメチルシリレン3-i-プロピル-シクロペンタジエニル2-5-メチル-2-フリル-インデニル}]ジルコニウム6ジクロロ[1,1’-ジメチルシリレン3-n-ブチル-シクロペンタジエニル2-5-メチル-2-フリル-インデニル}]ジルコニウム7ジクロロ[1,1’-ジメチルシリレン3-t-ブチル-シクロペンタジエニル2-5-メチル-2-フリル-インデニル}]ジルコニウム8ジクロロ[1,1’-ジメチルシリレン3-フェニル-シクロペンタジエニル2-5-メチル-2-フリル-インデニル}]ジルコニウム9ジクロロ[1,1’-ジメチルシリレン3-シクロヘキシル-シクロペンタジエニル2-5-メチル-2-フリル-インデニル}]ジルコニウム10ジクロロ[1,1’-ジメチルシリレンシクロペンタジエニル2-5-メチル-2-フリル-4-フェニル-インデニル}]ジルコニウム11ジクロロ[1,1’-ジメチルシリレン3-メチル-シクロペンタジエニル2-5-メチル-2-フリル-4-フェニル-インデニル}]ジルコニウム12ジクロロ[1,1’-ジメチルシリレン3-エチル-シクロペンタジエニル2-5-メチル-2-フリル-4-フェニル-インデニル}]ジルコニウム13ジクロロ[1,1’-ジメチルシリレン3-n-プロピル-シクロペンタジエニル2-5-メチル-2-フリル-4-フェニル-インデニル}]ジルコニウム14ジクロロ[1,1’-ジメチルシリレン3-i-プロピル-シクロペンタジエニル2-5-メチル-2-フリル-4-フェニル-インデニル}]ジルコニウム15ジクロロ[1,1’-ジメチルシリレン3-n-ブチル-シクロペンタジエニル2-5-メチル-2-フリル-4-フェニル-インデニル}]ジルコニウム16ジクロロ[1,1’-ジメチルシリレン3-t-ブチル-シクロペンタジエニル2-5-メチル-2-フリル-4-フェニル-インデニル}]ジルコニウム17ジクロロ[1,1’-ジメチルシリレン3-フェニル-シクロペンタジエニル2-5-メチル-2-フリル-4-フェニル-インデニル}]ジルコニウム18ジクロロ[1,1’-ジメチルシリレン3-シクロヘキシル-シクロペンタジエニル2-5-メチル-2-フリル-4-フェニル-インデニル}]ジルコニウム19ジクロロ[1,1’-ジメチルシリレン2,4-ジメチル-シクロペンタジエニル2-5-メチル-2-フリル-4-フェニル-インデニル}]ジルコニウム20ジクロロ[1,1’-ジメチルシリレン2-メチル-4-エチル-シクロペンタジエニル2-5-メチル-2-フリル-4-フェニル-インデニル}]ジルコニウム21ジクロロ[1,1’-ジメチルシリレン2-メチル-4-t-ブチル-シクロペンタジエニル2-5-メチル-2-フリル-4-フェニル-インデニル}]ジルコニウム22ジクロロ[1,1’-ジメチルシリレン2-メチル-4-フェニル-シクロペンタジエニル2-5-メチル-2-フリル-4-フェニル-インデニル}]ジルコニウム23ジクロロ[1,1’-ジメチルシリレン2-メチル-4-トリメチルシリル-シクロペンタジエニル2-5-メチル-2-フリル-4-フェニル-インデニル}]ジルコニウム24ジクロロ[1,1’-ジメチルシリレン2-メチル-4-シクロヘキシル-シクロペンタジエニル2-5-メチル-2-フリル-4-フェニル-インデニル}]ジルコニウム25ジクロロ[1,1’-ジメチルシリレン2,3,5-トリメチル-シクロペンタジエニル2-5-メチル-2-フリル-4-フェニル-インデニル}]ジルコニウム26ジクロロ[1,1’-ジメチルシリレン2,3,4-トリメチル-シクロペンタジエニル2-5-メチル-2-フリル-4-フェニル-インデニル}]ジルコニウム27ジクロロ[1,1’-ジメチルシリレン25-ジメチル-3-n-ブチル-シクロペンタジエニル2-5-メチル-2-フリル-4-フェニル-インデニル}]ジルコニウム28ジクロロ[1,1’-ジメチルシリレン25-ジメチル-3-t-ブチル-シクロペンタジエニル2-5-メチル-2-フリル-4-フェニル-インデニル}]ジルコニウム29ジクロロ[1,1’-ジメチルシリレン25-ジメチル-3-フェニル-シクロペンタジエニル2-5-メチル-2-フリル-4-フェニル-インデニル}]ジルコニウム30ジクロロ[1,1’-ジメチルシリレン25-ジメチル-3-トリメチルシリル-シクロペンタジエニル2-5-メチル-2-フリル-4-フェニル-インデニル}]ジルコニウム31ジクロロ[1,1’-ジメチルシリレン25-ジメチル-3-シクロヘキシル-シクロペンタジエニル2-5-メチル-2-フリル-4-フェニル-インデニル}]ジルコニウム32ジクロロ[1,1’-ジメチルシリレン2,3,4,5-テトラメチル-シクロペンタジエニル2-5-メチル-2-フリル-4-フェニル-インデニル}]ジルコニウム33ジクロロ[1,1’-ジメチルシリレン2,3,5-トリメチル-4-エチル-シクロペンタジエニル2-5-メチル-2-フリル-4-フェニル-インデニル}]ジルコニウム34ジクロロ[1,1’-ジメチルシリレン2,3,5-トリメチル-4-フェニル-シクロペンタジエニル2-5-メチル-2-フリル-4-フェニル-インデニル}]ジルコニウム35ジクロロ[1,1’-ジメチルシリレン2,3,5-トリメチル-4-n-ブチル-シクロペンタジエニル2-5-メチル-2-フリル-4-フェニル-インデニル}]ジルコニウム36ジクロロ[1,1’-ジメチルシリレンシクロペンタジエニル2-5-メチル-2-フリル-4-4-t-ブチル-フェニル-インデニル}]ジルコニウム37ジクロロ[1,1’-ジメチルシリレン3-メチル-シクロペンタジエニル2-5-メチル-2-フリル-4-4-t-ブチル-フェニル-インデニル}]ジルコニウム38ジクロロ[1,1’-ジメチルシリレン3-エチル-シクロペンタジエニル2-5-メチル-2-フリル-4-4-t-ブチル-フェニル-インデニル}]ジルコニウム39ジクロロ[1,1’-ジメチルシリレン3-t-ブチル-シクロペンタジエニル2-5-メチル-2-フリル-4-4-t-ブチル-フェニル-インデニル}]ジルコニウム40ジクロロ[1,1’-ジメチルシリレン3-フェニル-シクロペンタジエニル2-5-メチル-2-フリル-4-4-t-ブチル-フェニル-インデニル}]ジルコニウム41ジクロロ[1,1’-ジメチルシリレン2,4-ジメチル-シクロペンタジエニル2-5-メチル-2-フリル-4-4-t-ブチル-フェニル-インデニル}]ジルコニウム42ジクロロ[1,1’-ジメチルシリレン2-メチル-4-t-ブチル-シクロペンタジエニル2-5-メチル-2-フリル-4-4-t-ブチル-フェニル-インデニル}]ジルコニウム43ジクロロ[1,1’-ジメチルシリレン2-メチル-4-フェニル-シクロペンタジエニル2-5-メチル-2-フリル-4-4-t-ブチル-フェニル-インデニル}]ジルコニウム44ジクロロ[1,1’-ジメチルシリレン2,3,5-トリメチル-シクロペンタジエニル2-5-メチル-2-フリル-4-4-t-ブチル-フェニル-インデニル}]ジルコニウム45ジクロロ[1,1’-ジメチルシリレン25-ジメチル-3-n-ブチル-シクロペンタジエニル2-5-メチル-2-フリル-4-4-t-ブチル-フェニル-インデニル}]ジルコニウム46ジクロロ[1,1’-ジメチルシリレン25-ジメチル-3-フェニル-シクロペンタジエニル2-5-メチル-2-フリル-4-4-t-ブチル-フェニル-インデニル}]ジルコニウム47ジクロロ[1,1’-ジメチルシリレン2,3,4,5-テトラメチル-シクロペンタジエニル2-5-メチル-2-フリル-4-4-t-ブチル-フェニル-インデニル}]ジルコニウム48ジクロロ[1,1’-ジメチルシリレンシクロペンタジエニル2-5-メチル-2-フリル-4-メチル-インデニル}]ジルコニウム49ジクロロ[1,1’-ジメチルシリレンシクロペンタジエニル2-5-メチル-2-フリル-4-i-プロピル-インデニル}]ジルコニウム50ジクロロ[1,1’-ジメチルシリレンシクロペンタジエニル2-5-メチル-2-フリル-4-t-ブチル-インデニル}]ジルコニウム51ジクロロ[1,1’-ジメチルシリレンシクロペンタジエニル2-5-メチル-2-フリル-4-フェニル-5-メチル-インデニル}]ジルコニウム52ジクロロ[1,1’-ジメチルシリレンシクロペンタジエニル2-5-メチル-2-フリル-4-4-ビフェニル-インデニル}]ジルコニウム53ジクロロ[1,1’-ジメチルシリレンシクロペンタジエニル2-5-メチル-2-フリル-4-3,5-ジメチル-フェニル-インデニル}]ジルコニウム54ジクロロ[1,1’-ジメチルシリレンシクロペンタジエニル2-5-メチル-2-フリル-4-3,5-ジ-t-ブチル-フェニル-インデニル}]ジルコニウム55ジクロロ[1,1’-ジメチルシリレンシクロペンタジエニル2-5-メチル-2-フリル-4-3,5-ジクロロ-フェニル-インデニル}]ジルコニウム56ジクロロ[1,1’-ジメチルシリレンシクロペンタジエニル2-5-メチル-2-フリル-4-3-メチル-5-t-ブチル-フェニル-インデニル}]ジルコニウム57ジクロロ[1,1’-ジメチルシリレンシクロペンタジエニル2-5-メチル-2-フリル-4-3,4,5-トリメチル-フェニル-インデニル}]ジルコニウム58ジクロロ[1,1’-ジメチルシリレンシクロペンタジエニル2-5-メチル-2-フリル-4-2,3,4-トリメチル-フェニル-インデニル}]ジルコニウム59ジクロロ[1,1’-ジメチルシリレンシクロペンタジエニル2-5-メチル-2-フリル-4-2,3,5-トリメチル-フェニル-インデニル}]ジルコニウム60ジクロロ[1,1’-ジメチルシリレンシクロペンタジエニル2-5-メチル-2-フリル-4-3,5-ジクロロ-4-トリメチルシリル-フェニル-インデニル}]ジルコニウム61ジクロロ[1,1’-ジメチルシリレンシクロペンタジエニル2-5-メチル-2-フリル-4-3,5-ジメチル-4-トリメチルシリル-フェニル-インデニル}]ジルコニウム62ジクロロ[1,1’-ジメチルシリレンシクロペンタジエニル2-5-メチル-2-フリル-4-3,5-ジメチル-4-フェニル-フェニル-インデニル}]ジルコニウム63ジクロロ[1,1’-ジメチルシリレンシクロペンタジエニル2-5-メチル-2-フリル-4-2,3,4,5-テトラメチル-フェニル-インデニル}]ジルコニウム64ジクロロ[1,1’-ジメチルシリレン2-メチル-4-t-ブチル-シクロペンタジエニル2-5-メチル-2-フリル-4-3,5-ジメチル-フェニル-インデニル}]ジルコニウム65ジクロロ[1,1’-ジメチルシリレン2-メチル-4-t-ブチル-シクロペンタジエニル2-5-メチル-2-フリル-4-3,5-ジ-t-ブチル-フェニル-インデニル}]ジルコニウム66ジクロロ[1,1’-ジメチルシリレン2-メチル-4-t-ブチル-シクロペンタジエニル2-5-メチル-2-フリル-4-3,5-ジクロロ-フェニル-インデニル}]ジルコニウム67ジクロロ[1,1’-ジメチルシリレン2-メチル-4-t-ブチル-シクロペンタジエニル2-5-メチル-2-フリル-4-3-メチル-5-t-ブチル-フェニル-インデニル}]ジルコニウム68ジクロロ[1,1’-ジメチルシリレン2-メチル-4-t-ブチル-シクロペンタジエニル2-5-メチル-2-フリル-4-3,4,5-トリメチル-フェニル-インデニル}]ジルコニウム69ジクロロ[1,1’-ジメチルシリレン2-メチル-4-t-ブチル-シクロペンタジエニル2-5-メチル-2-フリル-4-2,3,4-トリメチル-フェニル-インデニル}]ジルコニウム70ジクロロ[1,1’-ジメチルシリレン2-メチル-4-t-ブチル-シクロペンタジエニル2-5-メチル-2-フリル-4-2,3,5-トリメチル-フェニル-インデニル}]ジルコニウム71ジクロロ[1,1’-ジメチルシリレン2-メチル-4-t-ブチル-シクロペンタジエニル2-5-メチル-2-フリル-4-3,5-ジクロロ-4-トリメチルシリル-フェニル-インデニル}]ジルコニウム72ジクロロ[1,1’-ジメチルシリレン2-メチル-4-t-ブチル-シクロペンタジエニル2-5-メチル-2-フリル-4-3,5-ジメチル-4-トリメチルシリル-フェニル-インデニル}]ジルコニウム73ジクロロ[1,1’-ジメチルシリレン2-メチル-4-t-ブチル-シクロペンタジエニル2-5-メチル-2-フリル-4-3,5-ジメチル-4-フェニル-フェニル-インデニル}]ジルコニウム74ジクロロ[1,1’-ジメチルシリレン2-メチル-4-t-ブチル-シクロペンタジエニル2-5-メチル-2-フリル-4-2,3,4,5-テトラメチル-フェニル-インデニル}]ジルコニウム75ジクロロ[1,1’-ジメチルシリレン2-メチル-4-フェニル-シクロペンタジエニル2-5-メチル-2-フリル-4-3,5-ジメチル-フェニル-インデニル}]ジルコニウム76ジクロロ[1,1’-ジメチルシリレン2-メチル-4-フェニル-シクロペンタジエニル2-5-メチル-2-フリル-4-3,5-ジ-t-ブチル-フェニル-インデニル}]ジルコニウム77ジクロロ[1,1’-ジメチルシリレン2-メチル-4-フェニル-シクロペンタジエニル2-5-メチル-2-フリル-4-3,5-ジクロロ-フェニル-インデニル}]ジルコニウム78ジクロロ[1,1’-ジメチルシリレン2-メチル-4-フェニル-シクロペンタジエニル2-5-メチル-2-フリル-4-3-メチル-5-t-ブチル-フェニル-インデニル}]ジルコニウム79ジクロロ[1,1’-ジメチルシリレン2-メチル-4-フェニル-シクロペンタジエニル2-5-メチル-2-フリル-4-3,4,5-トリメチル-フェニル-インデニル}]ジルコニウム80ジクロロ[1,1’-ジメチルシリレン2-メチル-4-フェニル-シクロペンタジエニル2-5-メチル-2-フリル-4-2,3,4-トリメチル-フェニル-インデニル}]ジルコニウム81ジクロロ[1,1’-ジメチルシリレン2-メチル-4-フェニル-シクロペンタジエニル2-5-メチル-2-フリル-4-2,3,5-トリメチル-フェニル-インデニル}]ジルコニウム82ジクロロ[1,1’-ジメチルシリレン2-メチル-4-フェニル-シクロペンタジエニル2-5-メチル-2-フリル-4-3,5-ジクロロ-4-トリメチルシリル-フェニル-インデニル}]ジルコニウム83ジクロロ[1,1’-ジメチルシリレン2-メチル-4-フェニル-シクロペンタジエニル2-5-メチル-2-フリル-4-3,5-ジメチル-4-トリメチルシリル-フェニル-インデニル}]ジルコニウム84ジクロロ[1,1’-ジメチルシリレン2-メチル-4-フェニル-シクロペンタジエニル2-5-メチル-2-フリル-4-3,5-ジメチル-4-フェニル-フェニル-インデニル}]ジルコニウム85ジクロロ[1,1’-ジメチルシリレン2-メチル-4-フェニル-シクロペンタジエニル2-5-メチル-2-フリル-4-2,3,4,5-テトラメチル-フェニル-インデニル}]ジルコニウム86ジクロロ[1,1’-ジメチルシリレン2-メチル-4-t-ブチル-シクロペンタジエニル2-5-t-ブチル-2-フリル-4-4-t-ブチル-フェニル-インデニル}]ジルコニウム87ジクロロ[1,1’-ジメチルシリレン2-メチル-4-t-ブチル-シクロペンタジエニル2-5-フェニル-2-フリル-4-4-t-ブチル-フェニル-インデニル}]ジルコニウム88ジクロロ[1,1’-ジメチルシリレン2-メチル-4-t-ブチル-シクロペンタジエニル2-4,5-ジメチル-2-フリル-4-4-t-ブチル-フェニル-インデニル}]ジルコニウム89ジクロロ[1,1’-ジメチルシリレン2-メチル-4-t-ブチル-シクロペンタジエニル2-2-チエニル-4-4-t-ブチル-フェニル-インデニル}]ジルコニウム90ジクロロ[1,1’-ジメチルシリレン2-メチル-4-t-ブチル-シクロペンタジエニル2-5-メチル-2-チエニル-4-4-t-ブチル-フェニル-インデニル}]ジルコニウム91ジクロロ[1,1’-ジメチルシリレン2-メチル-4-t-ブチル-シクロペンタジエニル2-5-t-ブチル-2-チエニル-4-4-t-ブチル-フェニル-インデニル}]ジルコニウム92ジクロロ[1,1’-ジメチルシリレン2-メチル-4-t-ブチル-シクロペンタジエニル2-5-フェニル-2-チエニル-4-4-t-ブチル-フェニル-インデニル}]ジルコニウム93ジクロロ[1,1’-ジメチルシリレン2-メチル-4-t-ブチル-シクロペンタジエニル2-4,5-ジメチル-2-チエニル-4-4-t-ブチル-フェニル-インデニル}]ジルコニウム94ジクロロ[1,1’-ジメチルシリレン2-メチル-4-t-ブチル-シクロペンタジエニル2-4,5-ベンゾ-2-チエニル-4-4-t-ブチル-フェニル-インデニル}]ジルコニウム95ジクロロ[1,1’-ジフェニルシリレンシクロペンタジエニル2-5-メチル-2-フリル-インデニル}]ジルコニウム96ジクロロ[1,1’-ジフェニルシリレンシクロペンタジエニル2-5-メチル-2-フリル-4-フェニル-インデニル}]ジルコニウム97ジクロロ[1,1’-ジフェニルシリレン2-メチル-4-フェニル-シクロペンタジエニル2-5-メチル-2-フリル-4-フェニル-インデニル}]ジルコニウム98ジクロロ[1,1’-シラシクロへキシレンシクロペンタジエニル2-5-メチル-2-フリル-インデニル}]ジルコニウム99ジクロロ[1,1’-シラシクロへキシレンシクロペンタジエニル2-5-メチル-2-フリル-4-フェニル-インデニル}]ジルコニウム100ジクロロ[1,1’-シラフルオレンシクロペンタジエニル2-5-メチル-2-フリル-インデニル}]ジルコニウム101ジクロロ[1,1’-シラフルオレンシクロペンタジエニル2-5-メチル-2-フリル-4-フェニル-インデニル}]ジルコニウム102ジクロロ[1,1’-プロピレンシクロペンタジエニル2-5-メチル-2-フリル-インデニル}]ジルコニウム103ジクロロ[1,1’-プロピレンシクロペンタジエニル2-5-メチル-2-フリル-4-フェニル-インデニル}]ジルコニウム104ジクロロ[1,1’-エチレンシクロペンタジエニル2-5-メチル-2-フリル-インデニル}]ジルコニウム105ジクロロ[1,1’-エチレンシクロペンタジエニル2-5-メチル-2-フリル-4-フェニル-インデニル}]ジルコニウム106ジクロロ[1,1’-ジメチルゲルミレンシクロペンタジエニル2-5-メチル-2-フリル-インデニル}]ジルコニウム107ジクロロ[1,1’-ジメチルゲルミレンシクロペンタジエニル2-5-メチル-2-フリル-4-フェニル-インデニル}]ジルコニウム108ジクロロ[1,1’-ジメチルゲルミレン2-メチル-4-フェニル-シクロペンタジエニル2-5-メチル-2-フリル-4-フェニル-インデニル}]ジルコニウム109ジクロロ[1,1’-ジメチルゲルミレン2-メチル-4-t-ブチル-シクロペンタジエニル2-5-メチル-2-フリル-4-フェニル-インデニル}]ジルコニウム110ジクロロ[1,1’-ジメチルゲルミレン2-メチル-4-t-ブチル-シクロペンタジエニル2-5-メチル-2-フリル-4-4-t-ブチル-フェニル-インデニル}]ジルコニウム本発明の式2のメタロセン化合物は、新規な化合物であるが、置換基ないし結合の様式によって、任意の方法によって合成することができる。代表的な合成経路の一例を次に示す。上記合成経路において、1とフェニルボロン酸を、パラジウム触媒の存在下でカップリング反応を行うことにより、2が得られる。2から3の臭素化は、文献J.Org.Chem.1982,47,705-709記載の方法などにより行うことができ、つまり2にN-ブロモスクシンイミドを水存在下で反応させ、その後、p-トルエンスルホン酸などの酸により脱水することにより得られる。次に、3と5-メチルフリル-2-ボロン酸を、パラジウム触媒の存在下でカップリング反応を行うことにより4が得られる。5の架橋体は、ブチルリチウムなどで4をアニオン化した後、過剰のジメチルジクロロシランとの反応でジメチルクロロシリル基を置換させ、過剰分のジメチルジクロロシランを除去した後、別途シクロペンタジエンとn-ブチルリチウムなどでアニオン化しておいたシクロペンタジエニルリチウムをジメチルクロロシリル基置換体と反応させることにより5が得られる。5を2等量のn-ブチルリチウムなどでジアニオン化した後、四塩化ジルコニウムとの反応でメタロセン化合物6が得られる。置換基を導入したメタロセン化合物の合成は、対応した置換原料を使用することにより合成することができ、5-メチルフリル-2-ボロン酸のかわりに、対応するボロン酸、例えば4,5-ジメチルフリル-2-ボロン酸、2-チエニルボロン酸などを用いることにより、対応する2位置換基を導入することができる。2.成分B本発明において、成分Bは、アルミニウムオキシ化合物B-1、上記遷移金属化合物Aと反応してカチオンに変換することが可能なイオン性化合物又はルイス酸B-2、固体酸微粒子B-3及びイオン交換性層状珪酸塩B-4からなる化合物群の中から選ばれる少なくとも一種である。2-1.成分B-1アルミニウムオキシ化合物B-1は、メタロセン錯体を活性化できることは周知であり、そのような化合物としては、具体的には、次の各一般式4-a~4-cで表される化合物が挙げられる。上記各一般式中において、Raは、水素原子又は炭化水素基、好ましくは炭素数1~10、特に好ましくは炭素数1~6の炭化水素基を示す。また、複数のRaは、それぞれ同一でも異なっていてもよい。また、pは0~40、好ましくは2~30の整数を示す。上記一般式のうち、一番目4-a及び二番目4-bの式で表される化合物は、アルミノキサンとも称される化合物であって、これらの中では、メチルアルミノキサン又はメチルイソブチルアルミノキサンが好ましい。上記のアルミノキサンは、各群内及び各群間で複数種併用することも可能である。そして、上記のアルミノキサンは、公知の様々な条件下に調製することができる。一般式の三番目4-cで表される化合物は、一種類のトリアルキルアルミニウム又は二種類以上のトリアルキルアルミニウムと、一般式:RbBOH2で表されるアルキルボロン酸との10:1~1:1モル比の反応により得ることができる。一般式中、Rbは、炭素数1~10、好ましくは炭素数1~6の炭化水素基を示す。また、成分B-1は、微粒子状担体に担持して使用することも可能である。微粒子状担体については後述する。2-2.成分B-2B-2の化合物は、成分Aと反応して、成分Aをカチオンに変換することが可能なイオン性化合物又はルイス酸であり、このようなイオン性化合物としては、カルボニウムカチオン、アンモニウムカチオンなどの陽イオンと、トリフェニルホウ素、トリス3,5-ジフルオロフェニルホウ素、トリスペンタフルオロフェニルホウ素などの有機ホウ素化合物との錯化物が挙げられる。また、上記のようなルイス酸としては、種々の有機ホウ素化合物、例えば、トリスペンタフルオロフェニルホウ素などが例示される。或いは、塩化アルミニウム、塩化マグネシウムなどの金属ハロゲン化合物が例示される。なお、上記のルイス酸のある種のものは、成分Aと反応して、成分Aをカチオンに変換することが可能なイオン性化合物として把握することもできる。上述した非配位性のホウ素化合物を用いたメタロセン触媒は、特開平3-234709号公報、特開平5-247128号公報などに例示されている。また、成分B-2は、微粒子状担体に担持して使用することも可能である。微粒子状担体については後述する。2-3.成分B-3固体酸としては、アルミナ、シリカ-アルミナ、シリカ-マグネシアなどが挙げられる。例えば、SiO2、Al2O3、MgO、ZrO、TiO2、B2O3、ZnOなどの酸化物、SiO2-MgO、SiO2-Al2O3、SiO2-TiO2、SiO2-Cr2O3、SiO2-Al2O3-MgOなどの複合酸化物などが挙げられる。本発明において、B-1及びB-2における微粒子状担体は、その元素組成、化合物組成について、特に限定されない。例えば、無機又は有機の化合物から成る微粒子状担体が例示できる。無機担体としては、シリカ、アルミナ、シリカアルミナ塩化マグネシウム、活性炭、無機珪酸塩などが挙げられる。或いは、これらの混合物であってもよい。また、有機担体としては、例えば、エチレン、プロピレン、1-ブテン、4-メチル-1-ペンテンなどの炭素数2~14のα-オレフィンの重合体、スチレン、ジビニルベンゼンなどの芳香族不飽和炭化水素の重合体などから成る多孔質ポリマーの微粒子担体が挙げられる。或いはこれらの混合物であってもよい。これらの微粒子担体は、通常1μm~5mm、好ましくは5μm~1mm、更に好ましくは10μm~200μmの平均粒径を有する。2-4.成分B-4イオン交換性層状珪酸塩以下、単に珪酸塩と略記する場合がある。は、イオン結合などによって構成される面が互いに結合力で平行に積み重なった結晶構造を有し、且つ、含有されるイオンが交換可能である珪酸塩化合物をいう。大部分の珪酸塩は、天然には主に粘土鉱物の主成分として産出されるため、イオン交換性層状珪酸塩以外の夾雑物石英、クリストバライトなどが含まれることが多いが、それらを含んでいてもよい。珪酸塩は、各種公知のものが使用できる。具体的には、白水春雄著粘土鉱物学朝倉書店1995年に記載されている次のような層状珪酸塩が代表例として挙げられる。i2:1型鉱物類:モンモリロナイト、ザウコナイト、バイデライト、ノントロナイト、サポナイト、ヘクトライト、スチーブンサイトなどのスメクタイト族;バーミキュライトなどのバーミキュライト族;雲母、イライト、セリサイト、海緑石などの雲母族;パイロフィライト、タルクなどのパイロフィライト-タルク族;マグネシウム緑泥石などの緑泥石族ii2:1リボン型鉱物類:セピオライト、パリゴルスカイトなど本発明で成分B-4として使用する珪酸塩は、上記の混合層を形成した層状珪酸塩であってもよい。本発明においては、主成分の珪酸塩が2:1型構造を有する珪酸塩であることが好ましく、スメクタイト族であることが更に好ましく、モンモリロナイトが特に好ましい。本発明で使用する珪酸塩は、天然品又は工業原料として入手したものは、特に処理を行うことなくそのまま用いることができるが、化学処理を施すことが好ましい。具体的には、酸処理、アルカリ処理、塩類処理、有機物処理などが挙げられる。これらの処理を互いに組み合わせて用いてもよい。本発明において、これらの処理条件には特に制限はなく、公知の条件が使用できる。また、これらイオン交換性層状珪酸塩には、通常、吸着水及び層間水が含まれるため、不活性ガス流通下で加熱脱水処理するなどして、水分を除去してから使用するのが好ましい。[化学処理]本発明で使用する珪酸塩は、特に処理を行うことなくそのまま用いることができるが、化学処理を施すことが好ましい。ここで化学処理とは、表面に付着している不純物を除去する表面処理と粘土の構造に影響を与える処理のいずれをも用いることができる。具体的には、酸処理、アルカリ処理、塩類処理、有機物処理などが挙げられる。[酸処理]酸処理は、表面の不純物を取り除くほか、結晶構造のAl、Fe、Mgなどの陽イオンの一部又は全部を溶出させることができる。酸処理で用いられる酸は、好ましくは塩酸、硫酸、硝酸、リン酸、酢酸、シュウ酸から選択される。また、処理に用いる塩類及び酸は、2種以上であってもよい。塩類及び酸による処理条件は、特には制限されないが、通常、塩類及び酸濃度は、0.1~50重量、処理温度は室温~沸点、処理時間は、5分~24時間の条件を選択して、イオン交換性層状珪酸塩から成る群より選ばれた少なくとも一種の化合物を構成している物質の少なくとも一部を溶出する条件で行うことが好ましい。また、塩類及び酸は、一般的には水溶液で用いられる。[塩類処理]本発明においては、塩類で処理される前の、イオン交換性層状珪酸塩の含有する交換可能な1族金属の陽イオンの40以上、好ましくは60以上を、下記に示す塩類より解離した陽イオンと、イオン交換することが好ましい。このようなイオン交換を目的とした塩類処理で用いられる塩類は、1~14族原子から成る群より選ばれた少なくとも一種の原子を含む陽イオンと、ハロゲン原子、無機酸及び有機酸から成る群より選ばれた少なくとも一種の陰イオンとから成る化合物であり、更に好ましくは、2~14族原子から成る群より選ばれた少なくとも一種の原子を含む陽イオンとCl、Br、I、F、PO4、SO4、NO3、CO3、C2O4、ClO4、OOCCH3、CH3COCHCOCH3、OCl2、ONO32、OClO42、OSO4、OH、O2Cl2、OCl3、OOCH、OOCCH2CH3、C2H4O4及びC5H5O7から成る群から選ばれる少なくとも一種の陰イオンとから成る化合物である。具体的には、LiF、LiCl、LiBr、LiI、Li2SO4、LiCH3COO、LiCO3、LiC6H5O7、LiCHO2、LiC2O4、LiClO4、Li3PO4、CaCl2、CaSO4、CaC2O4、CaNO32、Ca3C6H5O72、MgCl2、MgBr2、MgSO4、MgPO42、MgClO42、MgC2O4、MgNO32、MgOOCCH32、MgC4H4O4など、TiOOCCH34、TiCO32、TiNO34、TiSO42、TiF4、TiCl4、ZrOOCCH34、ZrCO32、ZrNO34、ZrSO42、ZrF4、ZrCl4、ZrOCl2、ZrONO32、ZrOClO42、ZrOSO4、HFOOCCH34、HFCO32、HFNO34、HFSO42、HFOCl2、HFF4、HFCl4、VCH3COCHCOCH33、VOSO4、VOCl3、VCl3、VCl4、VBr3など、CrCH3COCHCOCH33、CrOOCCH32OH、CrNO33、CrClO43、CrPO4、Cr2SO43、CrO2Cl2、CrF3、CrCl3、CrBr3、CrI3、MnOOCCH32、MnCH3COCHCOCH32、MnCO3、MnNO32、MnO、MnClO42、MnF2、MnCl2、FeOOCCH32、FeCH3COCHCOCH33、FeCO3、FeNO33、FeClO43、FePO4、FeSO4、Fe2SO43、FeF3、FeCl3、FeC6H5O7など、CoOOCCH32、CoCH3COCHCOCH33、CoCO3、CoNO32、CoC2O4、CoClO42、Co3PO42、CoSO4、CoF2、CoCl2、NiCO3、NiNO32、NiC2O4、NiClO42、NiSO4、NiCl2、NiBr2など、ZnOOCCH32、ZnCH3COCHCOCH32、ZnCO3、ZnNO32、ZnClO42、Zn3PO42、ZnSO4、ZnF2、ZnCl2など、AlF3、AlCl3、AlBr3、AlI3、Al2SO43、Al2C2O43、AlCH3COCHCOCH33、AlNO33、AlPO4など、GeCl4、GeBr4、GeI4などが挙げられる。[アルカリ処理]アルカリ処理で用いられる処理剤としては、LiOH、NaOH、KOH、MgOH2、CaOH2、SrOH2、BaOH2などが例示される。[有機物処理]有機物処理に用いられる有機物は、トリメチルアンモニウム、トリエチルアンモニウム、N,N-ジメチルアニリニウム、トリフェニルホスホニウム、などが挙げられる。更に、有機物処理剤を構成する陰イオンとしては、塩類処理剤を構成する陰イオンとして例示した陰イオン以外にも、例えば、ヘキサフルオロフォスフェート、テトラフルオロボレート、テトラフェニルボレートなどが例示されるが、これらに限定されるものではない。これら成分B-4のイオン交換性層状珪酸塩には、通常吸着水及び層間水が含まれる。本発明においては、これらの吸着水及び層間水を除去して、成分Bとして使用するのが好ましい。イオン交換性層状珪酸塩の吸着水及び層間水の加熱処理方法は、特に制限されないが、層間水が残存しないように、また、構造破壊を生じないよう条件を選ぶことが必要である。加熱時間は0.5時間以上、好ましくは1時間以上である。その際、除去した後の成分B-4の水分含有率が、温度200°C、圧力1mmHgの条件下で2時間脱水した場合の水分含有率を0重量とした時、3重量以下、好ましくは1重量以下である。以上のように、本発明において、成分Bとして、特に好ましいものは、塩類処理及び/又は酸処理を行って得られた、水分含有率が3重量以下の、イオン交換性層状珪酸塩である。また、イオン交換性層状珪酸塩は、触媒形成又は触媒として使用する前に、後述する成分Cの有機アルミニウム化合物で処理を行うことが可能で、好ましい。イオン交換性層状珪酸塩1gに対する成分Cの使用量に制限は無いが、通常20mmol以下、好ましくは0.5mmol以上、10mmol以下で行う。処理温度や時間の制限は無く、処理温度は、通常0°C以上、70°C以下、処理時間は10分以上、3時間以下で行う。処理後に洗浄することも可能で、好ましい。溶媒は、後述する予備重合やスラリー重合で使用する溶媒と同様の炭化水素溶媒を使用する。また、成分Bは、平均粒径が5μm以上の球状粒子を用いるのが好ましい。粒子の形状が球状であれば、天然物或るいは市販品をそのまま使用してもよいし、造粒、分粒、分別などにより粒子の形状及び粒径を制御したものを用いてもよい。ここで用いられる造粒法は、例えば撹拌造粒法、噴霧造粒法が挙げられるが、市販品を利用することもできる。また、造粒の際に有機物、無機溶媒、無機塩、各種バインダ-を用いてもよい。上記のようにして得られた球状粒子は、重合工程での破砕や微粉の生成を抑制するためには0.2MPa以上、特に好ましくは0.5MPa以上の圧縮破壊強度を有することが望ましい。このような粒子強度の場合には、特に予備重合を行う場合に、粒子性状改良効果が有効に発揮される。上述の成分Bの中で、特に好ましいものは、成分B-4のイオン交換性層状珪酸塩である。また、本発明のα-オレフィン重合触媒において、アルミニウムオキシ化合物B-1、成分Aの遷移金属化合物と反応して成分Aをカチオンに変換することが可能なイオン性化合物又はルイス酸B-2、固体酸微粒子B-3、或いは、イオン交換性層状珪酸塩微粒子B-4は、それぞれ単独に、成分Bとして使用される他、これらの4成分を適宜組み合わせて、使用することができる。3.成分C本発明において、好ましくは用いられる成分Cは、有機アルミニウム化合物である。成分Cとして、用いられる有機アルミニウム化合物は、次の一般式で示される化合物が適当である。AlRcqZ3-q本発明では、この一般式で表される化合物を単独で、複数種混合して或いは併用して使用することができることは、いうまでもない。この式中、RCは、炭素数1~20の炭化水素基を示し、Zは、ハロゲン、水素、アルコキシ基、アミノ基を示す。qは1~3の整数である。RCとしては、アルキル基が好ましく、また、Zは、それがハロゲンの場合には塩素が、アルコキシ基の場合には炭素数1~8のアルコキシ基が、アミノ基の場合には炭素数1~8のアミノ基が、好ましい。したがって、好ましい有機アルミニウム化合物の具体例としては、トリメチルアルミニウム、トリエチルアルミニウム、トリノルマルプロピルアルミニウム、トリノルマルブチルアルミニウム、トリイソブチルアルミニウム、トリノルマルヘキシルアルミニウム、トリノルマルオクチルアルミニウム、トリノルマルデシルアルミニウム、ジエチルアルミニウムクロライド、ジエチルアルミニウムセスキクロライド、ジエチルアルミニウムヒドリド、ジエチルアルミニウムエトキシド、ジエチルアルミニウムジメチルアミド、ジイソブチルアルミニウムヒドリド、ジイソブチルアルミニウムクロライドなどが挙げられる。これらのうち、好ましくは、q=3のトリアルキルアルミニウム及びジアルキルアルミニウムヒドリドである。更に好ましくは、RCが炭素数1~8であるトリアルキルアルミニウムである。III触媒の形成予備重合について1.触媒の形成本発明による触媒は、上記の各成分を予備重合槽内で、同時にもしくは連続的に、或いは一度にもしくは複数回にわたって、接触させることによって、形成させることができる。各成分の接触は、脂肪族炭化水素或いは芳香族炭化水素溶媒中で行うのが普通である。接触温度は、特に限定されないが、-20°C~150°Cの間で行うのが好ましい。接触順序としては、任意の組み合わせが可能であるが、特に好ましいものを各成分について示せば次の通りである。成分Cを使用する場合は、成分Aと成分Bを接触させる前に、成分Aと、或いは成分Bと、又は成分A及び成分Bの両方に成分Cを接触させること、又は、成分Aと成分Bを接触させるのと同時に成分Cを接触させること、又は、成分Aと成分Bを接触させた後に成分Cを接触させることが可能であるが、好ましくは、成分Cを使用しない方法、或いは成分Aと成分Bを接触させる前に成分Cといずれかに接触させる方法である。また、各成分を接触させた後、脂肪族炭化水素或いは芳香族炭化水素溶媒にて洗浄することが可能である。また、成分Aについても、A-1とA-2を混合して使用してもよいが、別個に成分Cと反応させてから、どちらかを先に成分Bと接触させるなどの方法を取ることができる。本発明で使用する成分A、B及びCの使用量は任意である。例えば、成分Bに対する成分A-1又は成分A-2の使用量は、成分B-1に対してはアルミ1mol基づき、1~100,000molであり、成分B-21molに対しては1~1,000molであり、成分B-3又は成分B-41gに対しては0.1μmol~1,000μmolが好ましい。ただし、各成分Bを混合して用いる場合は、この限りではない。成分B-41gに対する成分A-1と成分A-2の合計量は、0.1μmol~1,000μmolが好ましく、より好ましくは、0.1μmol~100μmolであり、0.1μmol以下では触媒当たりの活性が小さく、100μmolを超えると、成分B-4に担持する成分Aの効率が悪くなるのでこの範囲がより好ましい。また、成分Cを使用する時の使用量は、成分A-1と成分A-2の合計1molに対し、0.01~10,000molが好ましく、特に好ましくは0.1~500molの範囲である。したがって、成分Aに対する成分Cの量は、遷移金属のモル比で、好ましくは0.01~5×106、特に好ましくは0.1~1,000の範囲内である。成分A-1と成分A-2の使用する量比により、前段と後段の活性比を調整することができる。例えば、成分A-1を増やすことにより、1段目の活性比を上げることができる。また、成分A-1と成分A-2の使用する量比により、後段で重合される成分A-1由来のエチレン含量の少ない共重合体成分と、成分A-2由来のエチレン含量の多い共重合体成分との量比を調整することができ、例えば、成分A-2を増やすことにより、エチレン含量の多い共重合体成分量比を上げることができ、逆に成分A-2を減らすことにより、エチレン含量の少ない共重合体成分量比を上げることができる。成分A-1と成分A-2の量比は任意であるが、成分A-1/成分A-2=0.01~10が好ましく、更に好ましくは0.2~5である。2.予備重合本発明の触媒は、これにオレフィンを接触させて少量重合されることからなる予備重合処理に付してもよい。使用するオレフィンは、特に限定はないが、プロピレン、エチレン、1-ブテン、1-ヘキセン、1-オクテン、4-メチル-1-ペンテン、3-メチル-1-ブテン、ビニルシクロアルカン、スチレンなどを例示することができる。オレフィンのフィード方法は、オレフィンを反応槽に定速的に或いは定圧状態になるように維持するフィード方法やその組み合わせ、段階的な変化をさせるなど、任意の方法が可能である。予備重合温度、時間は、特に限定されないが、各々-20°C~100°C、5分~24時間の範囲であることが好ましい。また、予備重合量は、予備重合ポリマー量が成分Bに対し、好ましくは重量比で0.01~100、更に好ましくは0.1~50である。また、予備重合時に成分Cを添加、又は追加することもできる。また、予備重合終了後に洗浄することも可能である。更に、上記の各成分の接触の際もしくは接触の後に、ポリエチレン、ポリプロピレンなどの重合体、シリカ、チタニアなどの無機酸化物の固体を共存させるなどの方法も可能である。また、成分A、B及びCの接触は、窒素などの不活性ガス中において、ペンタン、ヘキサン、ヘプタン、トルエン、キシレンなどの不活性炭化水素溶媒中で行ってもよい。接触は、-20°Cから溶媒の沸点の間の温度で行い、特に室温から溶媒の沸点の間での温度で行うのが好ましい。IV重合反応本発明に係るプロピレン/エチレン-α-オレフィン系インパクトコポリマーの製造方法は、結晶性プロピレン重合体成分PPを製造する前段工程、引き続き、エチレンと、炭素数3~20のα-オレフィンから選ばれる少なくとも一種のコモノマーとの共重合体成分CPを製造する後段工程から構成される。また、前段工程は、バルク重合法、気相重合法どちらの重合法も採用可能である。後段工程は、製造するエチレン-α-オレフィン共重合体成分がゴム成分であり、溶媒中に溶出しないことが望ましいため、気相重合法を採用する。また、重合形式は、それぞれ前段工程、後段工程とも回分法、又は連続法どちらの方式も採用できる。本発明においては、前段と後段からなる2段重合が行われるが、場合によっては、それぞれの段階を更に分割することができる。特に、後段工程を2段以上に分割して、多種類のゴム成分を作る方法も物性改良法の一つである。1.プロピレン重合体成分PPの製造前段の重合工程では、結晶性プロピレン重合体成分PPを製造する。プロピレン単独重合だけでなく、大きく結晶性を低下させない限り、用途により結晶性調整のためエチレン及び/又はプロピレン以外の炭素数4~20のα-オレフィンを共存させ重合させてもよい。前段は、プロピレン単独重合或いはプロピレンとα-オレフィンの共重合体プロピレン-α-オレフィン共重合体を、一段もしくは多段に、全重合量プロピレン/エチレン-α-オレフィン系インパクトコポリマーの全体の20~99重量、好ましくは30~90重量に相当するように形成させる工程である。ここでα-オレフィンとしては、エチレンを含みプロピレン以外の炭素数4~20のα-オレフィンであり、例えば、1-ブテン、1-ヘキセン、4-メチル-ペンテン-1、1-オクテン、1-デセンなどが挙げられる。これらの中では、エチレンが最も好ましい。α-オレフィンを使用する場合の使用量は、全モノマープロピレンとα-オレフィンの合計に対して10重量以下であり、好ましくは5重量以下である。前段の重合工程における重合温度は、30~120°C、好ましくは50~90°C程度である。重合圧力は、0.1~6MPa、好ましくは0.1~4MPaである。また、重合体の流動性が適当なものとなるように、分子量MFR調整剤を使用することが好ましく、調整剤としては、水素が好ましい。MFR試験条件:230°C、2.16Kg荷重は、最終重合体の用途によるが、好ましい範囲としては0.1~3,000g/10分、好ましくは0.5~2,000g/10分、更に好ましくは0.5~1,000g/10分である。また、前段の重合工程で得られた結晶性プロピレン重合体成分PPの融点は、150~165°Cであり、好ましくは155~162°Cである。2.エチレン-α-オレフィン共重合体成分CPの製造本発明の後段の重合工程は、この工程で製造するエチレン-α-オレフィン共重合体成分がゴム成分であり、溶媒中に溶出しないことが望ましいことから、気相重合で行なう必要がある。気相重合プロセスとしては、公知の気相重合プロセスを用いることができるが、機械的に撹拌される縦型或いは横型の気相重合プロセスが好ましい。本発明の後段工程においては、得られたエチレン-α-オレフィン共重合体成分中におけるエチレン含有量重量は、20~90重量であり、好ましくは30~70重量である。気相法の重合では、気相中のエチレン量比が高いと除熱が不利な場合があり、エチレン量が60モル以下のほうが好ましいが、エチレンの取り込み量が低いと60モルでは、エチレン-α-オレフィン共重合体成分中におけるエチレン含有量重量は30重量程度となり、これより高いエチレン含量の共重合体は製造し難い。しかし、本発明の特定の錯体成分を含む触媒を用いることにより、高いエチレン含量の共重合体成分を製造することができる。ここでα-オレフィンとしては、炭素数3~20のα-オレフィンであり、例えば、プロピレン、1-ブテン、1-ヘキセン、4-メチル-ペンテン-1、1-オクテン-1、1-デセンなどが挙げられる。これらの中では、プロピレンが最も好ましい。この共重合体は、第三成分として、例えばプロピレンやジエン系モノマーなどを更に含有することができる。その場合、これらの第三成分の含有量は、20重量以下が好ましい。また、後段工程では、全重合量プロピレン/エチレン-α-オレフィン系インパクトコポリマーの全体の10~80重量、好ましくは20~60重量に相当する量を形成させる。後段の重合工程における重合温度は、30~120°C、好ましくは50~80°C程度である。重合圧力は、0.1~4MPa、好ましくは1.5~2.5MPaである。重合圧力があまり高くなると、超臨界状態となってしまうことが知られているが、本発明における気相重合は、このような超臨界状態を含まない。重合時には、得られる重合体の流動性が適当なものとなるように、分子量調整剤を使用することができる。分子量調整剤としては、水素が一般的であり好ましい。エチレン-α-オレフィン共重合体の重量平均分子量の範囲は、5万~300万であり、好ましくは10万~100万、より好ましくは15万~60万である。最終重合体の用途によるが、成型時のゲルの発生を抑え、線膨張率を低くするためには、エチレン-α-オレフィン共重合体の重量平均分子量を、前段で重合した重合体の重量平均分子量に、なるべく近づけることが有効である。以下、本発明をより具体的にかつ明確に説明するために、本発明を実施例及び比較例の対照において説明し、本発明の構成要件発明の特定事項の合理性と有意性及び従来技術に対する卓越性を実証する。実施例で評価したポリマー物性の測定方法などを以下に示す。1MFRの測定:ポリマー6gに熱安定剤BHTのアセトン溶液0.6重量6gを添加した。次いで、上記のポリマーを乾燥した後、メルトインデクサー230°Cに充填し、2.16Kg荷重の条件下に5分間放置した。その後、ポリマーの押し出し量を測定し、10分間当たりの量に換算し、MFRの値とした単位はg/10分。2融点Tmの測定:DSCセイコーインスツルメンツ社製DSC6200型を使用し、10°C/分で20~200°Cまでの昇降温を1回行った後、10°C/分で2回目の昇温時の測定値により求めた。3クロス分別以下、CFCと称する。本発明の触媒を用いて得られるプロピレン/エチレン-α-オレフィン系インパクトコポリマー中の共重合体成分ゴム状成分であり、以下、CPと称す。の含有量、CP中のα-オレフィン重合割合は、以下の方法により求めた。なお、以下の例は、CP中のα-オレフィンとして、プロピレンを用いた場合つまり、エチレン-プロピレン共重合体と仮定した場合のものであるが、1-ブテンなどのα-オレフィンでも、以下の例に準じた方法を用いて求めるものとする。3-1使用する分析装置:iクロス分別装置:ダイヤインスツルメンツ社製CFCT-100iiフーリエ変換型赤外線吸収スペクトル分析:FT-IRパーキンエルマー社製1760XCFCの検出器として取り付けられていた波長固定型の赤外分光光度計を取り外して、代わりにFT-IRを接続し、このFT-IRを検出器として使用する。CFCから溶出した溶液の出口からFT-IRまでの間のトランスファーラインは1mの長さとし、測定の間を通じて140°Cに温度保持する。FT-IRに取り付けたフローセルは、光路長1mm光路幅5mmφのものを用い、測定の間を通じて140°Cに温度保持する。iiiゲルパーミエーションクロマトグラフィーGPC:CFCの後段に、GPCカラム昭和電工社製AD806MSを3本直列に接続して使用する。3-2CFCの測定条件:i溶媒:オルトジクロルベンゼンODCBiiサンプル濃度:4mg/mLiii注入量:0.4mLiv結晶化:140°Cから40°Cまで約40分かけて降温する。v分別方法:昇温溶出分別時の分別温度は、40、100、140°Cとし、全部で3つのフラクションに分別する。なお、40°C以下で溶出する成分フラクション1、40~100°Cで溶出する成分フラクション2、100~140°Cで溶出する成分フラクション3の溶出割合単位:重量を各々W40、W100、W140と定義する。W40W100W140=100である。また、分別した各フラクションは、そのままFT-IR分析装置へ自動輸送される。vi溶出時溶媒流速:1mL/分3-3FT-IRの測定条件:CFC後段のGPCから試料溶液の溶出が開始した後、以下の条件でFT-IR測定を行い、上述した各フラクション1~3について、GPC-IRデータを採取する。i検出器:MCTii分解能:8cm-1iii測定間隔:0.2分12秒iv一測定当たりの積算回数:15回3-4測定結果の後処理と解析:各温度で溶出した成分の溶出量と分子量分布は、FT-IRによって得られる2,945cm-1の吸光度をクロマトグラムとして使用して求める。溶出量は、各溶出成分の溶出量の合計が100となるように規格化する。保持容量から分子量への換算は、予め作成しておいた標準ポリスチレンによる検量線を用いて行う。使用する標準ポリスチレンは、何れも東ソー株製の以下の銘柄である。F380、F288、F128、F80、F40、F20、F10、F4、F1、A5000、A2500、A1000。各々が0.5mg/mLとなるようにODCB0.5mg/mLのBHTを含むに溶解した溶液を0.4mL注入して較正曲線を作成する。較正曲線は、最小二乗法で近似して得られる三次式を用いる。分子量への換算は、森定雄著サイズ排除クロマトグラフィー共立出版を参考に汎用較正曲線を用いる。その際使用する粘度式[η]=K×Mαには、以下の数値を用いる。i標準ポリスチレンを使用する較正曲線作成時:K=0.000138、α=0.70iiプロピレン系インパクトコポリマーのサンプル測定時:K=0.000103、α=0.78各溶出成分のエチレン含有量分布分子量軸に沿ったエチレン含有量の分布は、GPC-IRによって得られる2,956cm-1の吸光度と2,927cm-1の吸光度との比を用い、ポリエチレンやポリプロピレン及び13C-NMR測定などによりエチレン含有量が既知となっているエチレン-プロピレン共重合体EPR及びそれらの混合物を使用して予め作成しておいた検量線により、エチレン重合割合モルに換算して求める。3-5CP含有量:本発明におけるインパクトコポリマーのCP含有量は、下記式Iで定義され、以下のような手順で求められる。CP含有量重量=W40×A40/B40W100×A100/B100I式Iにおいて、W40、W100は、上述した各フラクションでの溶出割合単位:重量であり、A40、A100は、W40、W100に対応する各フラククションにおける実測定の平均エチレン含有量単位:重量であり、B40、B100は、各フラクションに含まれるCPのエチレン含有量単位:重量である。A40、A100、B40、B100の求め方は、後述する。式Iの意味は、以下の通りである。すなわち、式I右辺の第一項は、フラクション140°Cに可溶な部分に含まれるCPの量を算出する項である。フラクション1がCPのみを含み、PPを含まない場合には、W40がそのまま全体の中に占めるフラクション1由来のCP含有量に寄与するが、フラクション1には、CP由来の成分の他に少量のPP由来の成分極端に分子量の低い成分及びアタクチックポリプロピレンも含まれるため、その部分を補正する必要がある。そこで、W40にA40/B40を乗ずることにより、フラクション1のうち、CP成分由来の量を算出する。例えば、フラクション1の平均エチレン含有量A40が30重量であり、フラクション1に含まれるCPのエチレン含有量B40が40重量である場合、フラクション1の30/40=3/4即ち75重量はCP由来、1/4はPP由来ということになる。このように右辺第一項でA40/B40を乗ずる操作は、フラクション1の重量W40からCPの寄与を算出することを意味する。右辺第二項も同様であり、各々のフラクションについて、CPの寄与を算出して加え合わせたものがCP含有量となる。フラクション1~3の平均エチレン含有量A40、A100、A140は、2,945cm-1の吸光度のクロマトグラムにおける各データポイント毎の重量割合と各データポイント毎のエチレン含有量2,956cm-1の吸光度と2,927cm-1の吸光度との比から得られるの積の総和によって得られる。フラクション1の微分分子量分布曲線におけるピーク位置に相当するエチレン含有量をB40とする単位は重量である。フラクション2については、ゴム部分が40°Cで全て溶出してしまうと考えられ、同様の定義で規定することができないので、本発明では、B100=100と定義する。B40、B100は、各フラクションに含まれるCPのエチレン含有量であるが、この値を分析的に求めることは実質的には不可能である。その理由は、フラクションに混在するPPとCPを完全に分離分取する手段がないからである。種々のモデル試料を使用して検討を行った結果、B40は、フラクション1の微分分子量分布曲線のピーク位置に相当するエチレン含有量を使用すると、材料物性の改良効果を合理的に説明することができることが判った。また、B100は、エチレン連鎖由来の結晶性を持つこと、及びこれらのフラクションに含まれるCPの量がフラクション1に含まれるCPの量に比べて相対的に少ないことの2点の理由により、100と近似する方が実態にも近く、計算上も殆ど誤差を生じない。そこで、B100=100として、解析を行うこととしている。従って、下記式IIに従い、CP含有量を求めることができる。CP含有量重量=W40×A40/B40W100×A100/100IIつまり、式II右辺の第一項であるW40×A40/B40は、結晶性を持たないCP含有量重量を示し、第二項であるW100×A100/100は、結晶性を持つCP含有量重量を示す。共重合体成分中のエチレン含量は、式IIで求めた共重合体成分の含有量を用いて、下記の式IIIで求められる。共重合体成分中のエチレン含量重量=W40×A40W100×A100W140×A140/[共重合体成分含有量重量]IIIなお、上記3種類の分別温度を設定した意義は、次の通りである。本発明に係るCFC分析において、40°Cとは、結晶性を持たないポリマー例えば、CPの大部分、若しくはプロピレン重合体成分PPの中でも極端に分子量の低い成分及びアタクチックな成分のみを分別するのに必要十分な温度条件である意義を有する。また、100°Cとは、40°Cでは不溶であるが、100°Cでは可溶となる成分例えばCP中、エチレン及び/又はプロピレンの連鎖に起因して結晶性を有する成分、及び結晶性の低いPPのみを溶出させるのに必要十分な温度である。また、140°Cとは、100°Cでは不溶であるが140°Cでは可溶となる成分例えば、PP中特に結晶性の高い成分、及びCP中の極端に分子量が高くかつ極めて高いエチレン結晶性を有する成分のみを溶出させ、かつ分析に使用するインパクトコポリマーの全量を回収するのに必要十分な温度である。なお、W140には、CP成分は全く含まれないか、存在しても極めて少量であり実質的には無視できることから、CP含有量やエチレン含量の計算からは排除する。3-6エチレン含有割合:CP中のエチレン含有量は、次式によって求める。CP中のエチレン含有量重量=W40×A40W100×A100/[CP]但し、式中、[CP]は、先に求めたCP含有量重量である。[実施例1]1.成分Aの合成1遷移金属化合物[A-1]:ジクロロ{1,1’-シラフルオレニルビス[2-エチル-4-4-トリメチルシリル-3,5-ジクロロフェニル-4H-アズレニル]}ハフニウムは、特開2005-126679号公報に従って合成した。2遷移金属化合物[A-2]:ジクロロ[ジメチルシリレン{2-メチル-4-フェニル-シクロペンタジエニル}{2-5-メチル-2-フリル-4-4-t-ブチルフェニル-インデニル}]ジルコニウムの合成2-14-4-t-ブチルフェニル-インデンの合成:1,000mlのガラス製反応容器に、1-ブロモ-4-t-ブチルベンゼン40g、0.19mol、ジメトキシエタン400mlを加え、-70°Cまで冷却した。ここにt-ブチルリチウム-ペンタン溶液260ml、0.38mol、1.46mol/Lを滴下した。滴下後、徐々に室温まで戻しながら5時間撹拌した。再び-70°Cまで冷却し、そこにトリイソプロピルボレート46ml、0.20molのジメトキシエタン溶液100mlを滴下した。滴下後、徐々に室温に戻しながら一夜撹拌した。反応液に蒸留水100mlを加え、30分間撹拌した後、炭酸ナトリウム50gの水溶液150ml、4-ブロモインデン30g、0.15mol、テトラキストリフェニルフォスフィノパラジウム5g、4.3mmolを順に加え、その後、加熱しながら低沸成分を除去し80°Cで5時間加熱した。反応液を氷水1L中に注ぎ、そこから3回エーテル抽出を行い、エーテル層を飽和食塩水で中性になるまで洗浄した。ここに硫酸ナトリウムを加え一晩放置し反応液を乾燥させた。無水硫酸ナトリウムをろ過し、溶媒を減圧留去して、シリカゲルカラムで精製し、4-4-t-ブチルフェニル-インデン37g、収率98を淡黄色液体として得た。2-22-ブロモ-4-4-t-ブチルフェニル-インデンの合成:1,000mlのガラス製反応容器に、4-4-t-ブチルフェニル-インデン37g、0.15mol、ジメチルスルホキシド400ml、蒸留水11mlを加え、そこにN-ブロモスクシンイミド35g、0.20molを徐々に加え、そのまま室温で1時間撹拌した。反応液を氷水1L中に注ぎ、そこから3回トルエンで抽出を行った。トルエン層を飽和食塩水で洗浄し、p-トルエンスルホン酸4.3g、22mmolを加え、水分を除去しながら2時間加熱還流させた。反応液を分液ロートに移し食塩水で中性になるまで洗浄した。ここに硫酸ナトリウムを加え一晩放置し反応液を乾燥させた。無水硫酸ナトリウムをろ過し、溶媒を減圧留去して、シリカゲルカラムで精製し、2-ブロモ-4-4-t-ブチルフェニル-インデン46g、収率95を淡黄色固体として得た。2-32-5-メチル-2-フリル-4-4-t-ブチルフェニル-インデンの合成:1,000mlのガラス製反応容器に、メチルフラン13.8g、0.17mol、ジメトキシエタン400mlを加え、-70°Cまで冷却した。ここにn-ブチルリチウム-ヘキサン溶液111ml、0.17mol、1.52mol/Lを滴下した。滴下後、徐々に室温まで戻しながら3時間撹拌した。再び70°Cまで冷却し、そこにトリイソプロピルボレート41ml、0.18molを含むジメトキシエタン溶液100mlを滴下した。滴下後、徐々に室温に戻しながら一夜撹拌した。反応液に蒸留水50mlを加え、30分間撹拌した後、炭酸ナトリウム54gの水溶液100ml、2-ブロモ-4-4-t-ブチルフェニル-インデン46g、0.14mol、テトラキストリフェニルフォスフィノパラジウム5g、4.3mmolを順に加え、その後、加熱しながら低沸成分を除去しながら加熱し80°Cで3時間加熱した。反応液を氷水1L中に注ぎ、そこから3回エーテル抽出を行い、エーテル層を飽和食塩水で中性になるまで洗浄した。ここに硫酸ナトリウムを加え一晩放置し反応液を乾燥させた。無水硫酸ナトリウムをろ過し、溶媒を減圧留去して、シリカゲルカラムで精製し、ヘキサンで再結晶を行い2-5-メチル-2-フリル-4-4-t-ブチルフェニル-インデン30.7g、収率66を無色結晶として得た。2-41-メチル-3-フェニル-シクロペンタジエンの合成:1,000mlのガラス製反応容器に、3-メチル-2-シクロペンテン-1-オン19g、0.20mol、ジエチルエーテル400mlを加え、-70°Cまで冷却した。ここにフェニルリチウム-シクロヘキサン-ジエチルエーテル溶液200ml、0.22mol、1.08mol/Lを滴下した。滴下後、徐々に室温まで戻しながら3時間撹拌した。反応液に氷冷下、水20mlを加え撹拌した後、分液ロートに移し3N-塩酸で2回振り混ぜた。その後、有機層を飽和食塩水で中性になるまで洗浄した。ここに硫酸ナトリウムを加え一晩放置し反応液を乾燥させた。無水硫酸ナトリウムをろ過し、溶媒を減圧留去して、シリカゲルカラムで精製し、1-メチル-3-フェニル-シクロペンタジエン19.2g、収率62を無色結晶として得た。2-5ジメチル2-メチル-4-フェニル-シクロペンタジエニル{2-5-メチル-2-フリル-4-4-t-ブチルフェニル-インデニル}シランの合成:200mlのガラス製反応容器に1-メチル-3-フェニル-シクロペンタジエン4.8g、30mmol、THF70mlを加え、-70°Cまで冷却した。ここにn-ブチルリチウム-ヘキサン溶液19ml、30mmol、1.58mol/Lを滴下した。滴下後、徐々に室温まで戻しながら3時間撹拌し1-メチル-3-フェニル-シクロペンタジエンのリチウム塩溶液を調製した。500mlのガラス製反応容器にジクロロジメチルシラン15ml、109mmol、THF70mlを加え、-70°Cまで冷却し、ここに先に調製した1-メチル-3-フェニルシクロペンタジエンのリチウム塩溶液をゆっくり滴下した。滴下後、室温で1時間撹拌し、減圧で溶媒と過剰のジクロロジメチルシランを留去した。ここに、THF100mlを加えたクロロシラン溶液とした。別の500mlのガラス製反応容器に2-5-メチル-2-フリル-4-4-t-ブチルフェニル-インデン10g、30mmol、THF70mlを加え、-70°Cまで冷却した。ここにn-ブチルリチウム-ヘキサン溶液19ml、30mmol、1.58mol/Lを滴下した。滴下後、徐々に室温まで戻しながら4時間撹拌した。再び-70°Cまで冷却し、1-メチルイミダゾール0.12ml、1.5mmolを加え、先に調製したクロロシラン溶液を滴下した。滴下後、徐々に室温に戻しながら一晩撹拌した。反応液に蒸留水を加え、分液ロートに移し食塩水で中性になるまで洗浄した。無水硫酸ナトリウムを加え一晩乾燥させた。無水硫酸ナトリウムをろ過し、溶媒を減圧留去して、シリカゲルカラムで精製し、ジメチル2-メチル-4-フェニル-シクロペンタジエニル{2-5-メチル-2-フリル-4-4-t-ブチルフェニル-インデニル}シランの淡黄色固体11.1g、収率58を得た。2-6ジクロロ[ジメチルシリレン{2-メチル-4-フェニル-シクロペンタジエニル}{2-5-メチル-2-フリル-4-4-t-ブチルフェニル-インデニル}]ジルコニウムの合成:ジメチル2-メチル-4-フェニル-シクロペンタジエニル{2-5-メチル-2-フリル-4-4-t-ブチルフェニル-インデニル}シラン6.5g、12mmolに、ジエチルエーテル200mlを加え-70°Cまで冷却した。ここにn-ブチルリチウム-ヘキサン溶液16ml、25mmol、1.57mol/Lを滴下した。滴下後、徐々に室温に戻しながら2時間撹拌した。反応液の溶媒を減圧留去し、トルエン250ml、ジエチルエーテル13mlを加え、-70°Cまで冷却した。そこに、四塩化ジルコニウム2.8g、12mmolを加えた。その後、徐々に室温に戻しながら一晩撹拌した。溶媒を減圧留去し、ジクロロメタン/ヘキサンで再結晶を行い、ジクロロ[ジメチルシリレン{2-メチル-4-フェニル-シクロペンタジエニル}{2-5-メチル-2-フリル-4-4-t-ブチルフェニル-インデニル}]ジルコニウムの黄橙色結晶1.0g、収率12、anti体90以上を得た。1H-NMR値anti体,CDCl3:δ0.69s,3H,1.25s,3H,1.32s,9H,2.20s,3H,2.37s,3H,5.52d,1H,6.07d,1H,6.43d,1H,6.85d,1H,7.15~7.68m,13H2.スメクタイト族イオン交換性層状珪酸塩の化学処理酸処理及び塩処理1酸処理:ゼパラブルフラスコに蒸留水1,130gと96硫酸750gを加え、内温を90°Cに保ち、そこに造粒モンモリロナイトである水澤化学社製ベンクレイSL平均粒径19μm、300gを添加し2時間反応させた。懸濁液を1時間で室温まで冷却し、蒸留水でpH=4まで洗浄した。このときの洗浄倍率は1/10,000以下であった。2塩処理:ゼパラブルフラスコで硫酸リチウム1水和物210gを蒸留水520gに溶かし、そこに、濾過した酸処理粘土を加え室温で120分撹拌した。このスラリーを濾過し、得られた固体に蒸留水3,000mlを加え5分間室温で撹拌した。このスラリーを濾過した。得られた固体に蒸留水2,500mlを加え5分撹拌後再び濾過した。この操作をさらに4回繰り返し、得られた固体を窒素気流下130°Cで2日間予備乾燥後、53μm以上の粗大粒子を除去し、さらに200°Cで2時間減圧乾燥することにより、化学処理モンモリロナイトを得た。この化学処理モンモリロナイトの組成は、Al:7.5wt、Si:37.6wt、Mg:1.22wt、Fe:1.60wt、Li:0.22wtであり、Al/Si=0.207[mol/mol]であった。3.触媒調製内容積200mlのフラスコに、上記で得た化学処理モンモリロナイト1.0gを秤量し、ヘプタン6.5ml、トリイソブチルアルミニウムのヘプタン溶液3.5ml2.5mmolを加え、室温で1時間撹拌した。その後、ヘプタンで残液率1/100まで洗浄し、最後にスラリー量を10mlに調製した。ここに、トリイソブチルアルミニウムのヘプタン溶液0.34ml0.24mmolを加えて10分間、室温で撹拌した。そこに、ジクロロ{1,1’-シラフルオレニルビス[2-エチル-4-4-トリメチルシリル-3,5-ジクロロフェニル-4H-アズレニル]}ハフニウム16mg15μmolのトルエン6ml溶液を加え5分撹拌した。更に、ジクロロ[ジメチルシリレン{2-メチル-4-フェニル-シクロペンタジエニル}{2-5-メチル-2-フリル-4-4-t-ブチルフェニル-インデニル}]ジルコニウム11mg15μmolのトルエン6ml溶液を加え30分撹拌した。撹拌後、ヘプタン84mlを加えた。このスラリーを触媒として用い重合を行った。4.プロピレン/プロピレン-エチレンインパクトコポリマーの製造1第一工程:内容積3Lの撹拌式オ-トクレ-ブ内をプロピレンで充分置換した後に、トリイソブチルアルミニウムのn-ヘプタン溶液2.76ml2.02mmolを加え、水素200ml、続いて液体プロピレン750gを導入し、65°Cに昇温し、その温度を維持した。スラリー化した触媒として180mg分を圧入し重合を開始した。槽内温度を65°Cに維持し、触媒投入1時間経過後に、残モノマーのパージを行い、アルゴンにて槽内を置換した。撹拌を停止させ、アルゴンをフローさせながら、樹脂製の管を槽内に差し込み、ポリプロピレンを少量抜き出した。抜き出し量は85gであった。2第二工程:その後、内温を60°Cでプロピレンとエチレンをプロピレン/エチレン=43/57モル比となるように1.8MPaまで導入し、内温を80°Cに昇温した。その後、予め調製しておいたプロピレンとエチレンの混合ガスを導入しながら、内圧を2.0MPaとなるように調整しながら、30分間重合反応を制御した。その結果、粒子性状の良い121gのプロピレン/プロピレン-エチレンインパクトコポリマーが得られた。プロピレンとエチレン重合時の槽内の平均ガスmol組成は、プロピレン/エチレン=52/48であった。上記で得られた重合体は、CFC-IRの結果から、ゴム含有量CP含有量は59wt、ゴムCP中のエチレン含有量は47wt57molであり、CP部の重量平均分子量Mwは175,000であった。また、ゴム重合活性CP活性は1,400g-CP/g-Cat/hrであった。別途採取したプロピレンホモポリマーのTmは158°Cであった。[比較例1]実施例1で用いたA-1成分の遷移金属化合物のみを使用した触媒1.触媒調製化学処理モンモリロナイトのヘプタンスラリーにトリイソブチルアルミニウムのヘプタン溶液0.85mLを加えて10分間、室温で撹拌した。また、実施例1の11で合成したジクロロ{1,1’-シラフルオレニルビス[2-エチル-4-4-トリメチルシリル-3,5-ジクロロフェニル-4H-アズレニル]}ハフニウム75μmolのヘプタン60ml溶液を、上記の1Lフラスコに加えて室温で60分間撹拌した。次に、上記モンモリロナイトのヘプタンスラリーに、更にヘプタン170mLを追加して内容積1Lの撹拌式オートクレーブに導入し、40°Cでプロピレンを240mmol/hr10g/hrの一定速度で120分間にて供給した。プロピレン供給終了後、60°Cに昇温して2時間そのまま維持し、その後残存ガスをパージして予備重合触媒スラリーをオートクレーブより回収した。回収した予備重合触媒スラリーを静置し、上澄み液を抜き出した。残った固体にトリイソブチルアルミニウムのヘプタン溶液8.5mL6.0mmolを室温にて加え、室温で10分間撹拌した後、減圧乾燥して固体触媒を回収した。2.プロピレン/プロピレン-エチレンインパクトコポリマーの製造1第一工程:内容積3Lの撹拌式オートクレーブ内をプロピレンで充分置換した後に、トリイソブチルアルミニウムn-ヘプタン溶液2.76mL2.02mmolを加え、水素200mL、続いて液体プロピレン750gを導入し、65°Cに昇温し、その温度を維持した。上記1.で調製した触媒をノルマルヘプタンでスラリー化し、触媒として50mgを圧入し、重合を開始した。槽内温度を65°Cに維持し、触媒投入1時間経過後に、残モノマーのパージを行い、アルゴンにて槽内を5回置換した。2第二工程:その後、プロピレンを0.88MPa、続いてエチレンを1.6MPa導入し、内温を80°Cに昇温した。その後、予め調製しておいたプロピレンとエチレンの混合ガスを導入し、内圧が2.0MPaで重合中にモノマー組成比が変化しないように調整しながら、30分間重合反応を制御した。その結果、粒子性状の良いプロピレン/プロピレン-エチレンインパクトコポリマーが得られた。その結果、上記で得られたブロック共重合体は、CFC-IRの結果から、ゴム含有量CP含有量が27wt、ゴムCP中のエチレン含有量は20wt27molであった。また、別途採取したプロピレンホモポリマーのTmは160°Cであった。上記の実施例1と比較例1の重合結果のまとめを表1に示す。[実施例と比較例の結果の対比による考察]表1に示すように、本発明の二種の遷移金属化合物を含む触媒を用いたプロピレン/エチレン-α-オレフィン系インパクトコポリマーの製造方法では、従来の触媒を用いる製造方法比較例1よりも、重合活性が高く、より高いエチレン含量のエチレン-α-オレフィン共重合体CPが得られ、結晶性プロピレン成分PPの融点と共に、バランスの取れたインパクトコポリマーを効率よく製造できることが明らかである。したがって、本発明における構成の要件の合理性と有意性、及び本発明の従来技術に対する優越性が明らかである。"